【誤訳訂正書】
【提出日】平成29年2月3日(2017.2.3)
【誤訳訂正１】
【訂正対象書類名】特許請求の範囲
【訂正対象項目名】全文
【訂正方法】変更
【訂正の内容】
【特許請求の範囲】
【請求項１】
一般式
Ｍ１ａＭ２ｂＭ３ｃＤ１ｄＤ２ｅＤ３ｆＴ１ｇＴ２ｈＴ３ｉＱｊ      （Ｉ）
のシリコーンイオノマーを少なくとも一つ含むポリマー複合体組成物であって、
式中、
Ｍ１＝Ｒ１Ｒ２Ｒ３ＳｉＯ１／２
Ｍ２＝Ｒ４Ｒ５Ｒ６ＳｉＯ１／２
Ｍ３＝Ｒ７Ｒ８Ｒ９ＳｉＯ１／２
Ｄ１＝Ｒ１０Ｒ１１ＳｉＯ２／２
Ｄ２＝Ｒ１２Ｒ１３ＳｉＯ２／２
Ｄ３＝Ｒ１４Ｒ１５ＳｉＯ２／２
Ｔ１＝Ｒ１６ＳｉＯ３／２
Ｔ２＝Ｒ１７ＳｉＯ３／２
Ｔ３＝Ｒ１８ＳｉＯ３／２
Ｑ＝ＳｉＯ４／２
であり、
Ｒ１、Ｒ２、Ｒ３、Ｒ５、Ｒ６、Ｒ８、Ｒ９、Ｒ１０、Ｒ１１、Ｒ１３、Ｒ１５、Ｒ１６は、１から約６０個の炭素原子を持つ、脂肪族、芳香族もしくはフルオロを含む、一価の炭化水素ラジカルであり、
Ｒ４、Ｒ１２、Ｒ１７は、式（ＩＩ）
−Ａ−Ｉｘ−Ｍｎｙ＋      （ＩＩ）
を持つ一価のラジカル含有イオン対であり、
式中、Ａは二価の炭化水素もしくはヒドロカルボノキシ基から選択される少なくとも一つのスペーサー原子を持つスペーサー基であり、
Ｉは、スルホナート−ＳＯ３−、サルファート−ＯＳＯ３−、カルボキシラート−ＣＯＯ−、ホスホナート−ＰＯ３２−、およびホスファート−ＯＰＯ３２−基のようなイオン性基であり、
Ｍは、水素またはアルカリ金属、アルカリ土類金属、遷移金属、希土類金属、金属、金属錯体、第四級アンモニウムおよび第四級ホスホニウム基、有機カチオン、アルキルカチオン、カチオン性炭化水素およびカチオン性ポリマーから独立して選択されるカチオンであり、
下付文字ｘおよびｙは独立して１から６であり、ｘはｎとｙの積であり、
または、Ｒ４、Ｒ１２、Ｒ１７は、式（ＩＩＩ）
−Ｒ’−ＮＲ’’２＋−Ｒ’’’−Ｉ      （ＩＩＩ）
を持つ両性イオンであり、
式中、Ｒ’は１から約２０個の炭素原子を含む二価の炭化水素ラジカルであり、
Ｒ’’は、１から約２０個の炭素原子を含む一価の炭化水素ラジカルであり、
Ｒ’’’は、２から約２０個の炭素原子を含む二価の炭化水素ラジカルであり、
そしてＩは上述のように定義され、
そしてＲ７、Ｒ１４およびＲ１８は、独立して、式（ＩＶ）から（ＸＩＶ）：
【化８】
2015512956.tif 000001
【化９】
2015512956.tif 000002
【化１０】
2015512956.tif 000003
【化１１】
2015512956.tif 000004
【化１２】
2015512956.tif 000005
【化１３】
2015512956.tif 000006
【化１４】
2015512956.tif 000007
−ＣＨ２ＣＨＲ５６（ＣＨＲ５７）ｎ（ＯＣ２Ｈ４）ｐ（ＯＣ３Ｈ６）ｑ（ＯＣ４Ｈ８）ｒ−ＯＲ５８      （ＸＩ）
−ＣＨ２ＣＨＲ５９（ＣＨＲ６０）ｎＳｉＲ６１ｓＬ３−ｓ      （ＸＩＩ）
−ＣＨ２ＣＨＲ６２（ＣＨＲ６３）ｎ−Ｂ−Ｚ      （ＸＩＩＩ）
−Ｙ−Ｏ−（Ｃ２Ｈ４Ｏ）ｔ−（Ｃ３Ｈ６Ｏ）ｕ−（Ｃ４Ｈ８Ｏ）ｖ−｛Ｃ（Ｏ）ＣｗＨ２ｗＯ｝ｘ−Ｒ６９      （ＸＩＶ）
からなる群より選択される一価の炭化水素ラジカルであり、
式中、
Ｒ２１、Ｒ２６、Ｒ２９、Ｒ３０、Ｒ３３、Ｒ３４、Ｒ４０、Ｒ４６、Ｒ４７、Ｒ５２、Ｒ６３は独立して−Ｈ、−ＯＨ、−Ｒ６６ならびに、１から約６０個の炭素原子を持つ、脂肪族／芳香族の、一価の炭化水素から選択され、
Ｒ２２、Ｒ２３、Ｒ２４、Ｒ２５、Ｒ２７、Ｒ２８、Ｒ３１、Ｒ３２、Ｒ３５、Ｒ３６、Ｒ３７、Ｒ３８、Ｒ３９、Ｒ４１、Ｒ４２、Ｒ４３、Ｒ４４、Ｒ４５、Ｒ４８、Ｒ５１、Ｒ５３、Ｒ５６、Ｒ５７、Ｒ５９、Ｒ６０、Ｒ６１、Ｒ６２は独立して、水素、１から約６０個の炭素原子を持つ、脂肪族／芳香族の、一価の炭化水素から選択され、
Ｒ５８は、２から約６０個の炭素原子を持つ、脂肪族／芳香族の、一価の炭化水素であり、
Ｒ４９、Ｒ５０、Ｒ５４、Ｒ５５は、独立して、−Ｈ、ＣｔＨ２ｔＯＨおよび１から６０個の炭素原子を持つ脂肪族／芳香族の、一価の炭化水素から選択され、式中、ｔは、正の整数であり、
Ｌはハロゲン、ＯＲ６４、−ＣＯ（Ｏ）Ｒ６５、−Ｎ＝ＣＲ６６２、−ＮＣＯ、−ＮＣ（Ｏ）Ｒ６７、−Ｃ≡Ｎ、−Ｎ≡Ｎおよび−ＮＲ６８２から独立して選択される一価のラジカルであり、
ここでＲ６４、Ｒ６５、Ｒ６６、Ｒ６７、Ｒ６８は、水素ならびに、１から約６０個の炭素原子を持つアルキル、アルケニル、シクロアルキルおよびアリールからなる群より独立して選択され、
Ｚはハロゲン、ＯＲ６４Ａ、−ＣＯ（Ｏ）Ｒ６５、−Ｎ＝ＣＲ６６２、−ＮＣＯ、−ＮＣ（Ｏ）Ｒ６７、−Ｃ≡Ｎ、−Ｎ≡Ｎおよび−ＮＲ６８Ａ２から独立して選択される一価のラジカルであり、ここでＲ６５、Ｒ６６、Ｒ６７は、水素ならびに１から約６０個の炭素原子を含むアルキル、アルケニル、シクロアルキルおよびアリールからなる群より独立して選択され、
Ｒ６４Ａは２から約６０個の炭素原子を持つアルキル、アルケニル、シクロアルキルおよびアリールからなる群より独立して選択され、
Ｒ６８Ａは、２から約６０個の炭素原子を持つ、アルケニル、シクロアルキルおよびアリールからなる群より独立して選択され、
Ｘは、−Ｏ−、−Ｎ−および−Ｓ−架橋から選択される二価のラジカルであり、
ＹおよびＢは、１から約６０個の炭素原子を持つ、直鎖、分岐、環状の炭化水素ラジカルもしくはアラルキルラジカルから選択される二価のラジカルであり、
Ｒ６９は、水素または１から約２０個の炭素原子もしくはアシル基を持つ一価のアルキルラジカルであり、
下付文字ｎは、０もしくは正の整数であり、０から約６０の範囲の値を持ち、
下付文字ｏは、正の整数であり、１から約６０の範囲の値を持ち、
下付文字ｐ、ｑおよびｒは０もしくは正の数であり、０から約１００の範囲の値から独立して選択され、ただしｐ＋ｑ＋ｒは１と等しいかまたは１より大きいという限定に従い、ｓは０もしくは正の整数であり、かつ０から２の値を持ち、
ｔ、ｕ、ｖおよびｘは０もしくは正の整数であってよく、ｔ＋ｕ＋ｖ＋ｘが１より大きいかもしくは１と等しいという限定をもち、ｗは正の整数であり、
そして下付文字ａ、ｂ、ｃ、ｄ、ｅ、ｆ、ｇ、ｈ、ｉ、ｊは０もしくは正数であり、ａ＋ｂ＋ｃ＋ｄ＋ｅ＋ｆ＋ｇ＋ｈ＋ｉ＋ｊの合計は２より大きいかもしくは２と等しく、かつ６０００より小さいかもしくは６０００と等しく、ｂ＋ｅ＋ｈは０より大きいという条件に従う、組成物。
【請求項２】
Ｒ４、Ｒ１２、Ｒ１７が一価のラジカル含有イオン対であり、
式（ＩＩ）
−Ａ−Ｉｘ−Ｍｎｙ＋      （ＩＩ）
を持つ、請求項１に記載の組成物。
【請求項３】
Ｒ４、Ｒ１２、Ｒ１７が両性イオンであり、
式（ＩＩＩ）
−Ｒ’−ＮＲ’’２＋−Ｒ’’’−Ｉ      （ＩＩＩ）
を持ち、
式中Ｉが、スルホナート−ＳＯ３−、サルファート−ＯＳＯ３−、カルボキシラート−ＣＯＯ−、ホスホナート−ＰＯ３２−、およびホスファート−ＯＰＯ３２−基のようなイオン性基である、
請求項１に記載の組成物。
【請求項４】
一価の炭化水素ラジカルが独立して、メチル、エチル、ｎ−プロピル、イソプロピル、ｎ−ブチル、イソブチル、ｔｅｒｔ−ブチル、ｎ−ペンチル、イソペンチル、ネオペンチル、ｔｅｒｔ−ペンチル、ヘキシル、ヘプチル、オクチル、イソオクチル、２，２，４−トリメチルペンチル、ノニル、デシル、シクロアルキルラジカル、およびアリール基からなる群より選択される、請求項１から３の何れか１に記載の組成物。
【請求項５】
一価の炭化水素ラジカルが独立して、シクロペンチル、シクロヘキシル、シクロヘプチルおよびメチルシクロヘキシルラジカルからなる群より選択されるものである、請求項１から３の何れか１に記載の組成物。
【請求項６】
一価の炭化水素ラジカルが独立して、フェニル、ナフチル、ｏ−、ｍ−およびｐ−トリル、キシリル、エチルフェニルならびにベンジルからなる群より選択されるものである、請求項１から３の何れか１に記載の組成物。
【請求項７】
二価の炭化水素基が、−（ＣＨＲ’）ｋＣ６Ｈ４（ＣＨ２）ｌ−、−ＣＨ２ＣＨ（Ｒ’）（ＣＨ２）ｋＣ６Ｈ４−、−ＣＨ２ＣＨ（Ｒ’）（ＣＨ２）ｌＣ６Ｈ３Ｒ’’−および−ＣＨ２ＣＨ（Ｒ’）（ＣＨ２）ｌＣ６Ｈ２ＲｌＲ’’−からなる群より選択されるアリーレン基であり、式中Ｒ’は水素もしくはＲ１によって定義され、Ｒ’’は、具体的には約１から約２０の炭素原子と、硫黄原子、窒素原子、酸素原子であるか、またはそれら原子の組み合わせを含むラジカルであり、ｌは０から２０の値を持ち、ｋは０から２０の値を持つ、請求項１から６の何れか１に記載の組成物。
【請求項８】
二価の炭化水素基が、式−（ＣＨＲ１９）ｍ−のアルキレン基であり、式中ｍは１から約２０の値を持ち、Ｒ１９は水素もしくはＲ１である、請求項１から６の何れか１に記載の組成物。
【請求項９】
二価のヒドロカルボノキシ基が、−（ＣＨＲ１９）ｍ−（Ｏ−ＣＨＲ１９ＣＨ２−Ｏ）ｍ’−（ＣＨ２）ｌ−であり、式中、Ｒ１９は水素もしくはＲ１であり、ｌは１から２０の値を持ち、ｍは０から２０の値を持ち、ｍ’は０から５０の値を持つ、請求項１から８の何れか１に記載の組成物。
【請求項１０】
式（ＩＩ）中のＭは独立して、Ｌｉ、Ｎａ、Ｋ、Ｃｓ、Ｍｇ、Ｃａ、Ｂａ、Ｚｎ、Ｃｕ、Ｆｅ、Ｎｉ、Ｇａ、Ａｌ、Ｍｎ、Ｃｒ、Ａｇ、Ａｕ、Ｐｔ、Ｐｄ、Ｐｂ、Ｓｂ、Ｓｎ、Ｒｕ、Ｒｈ、Ｃｅ、Ｅｕ、Ｇｄ、ＣｏおよびＬａから選択されるカチオンである、請求項１から９の何れか１に記載の組成物。
【請求項１１】
カチオンＭが、第四級アンモニウムおよび第四級ホスホニウム基、炭化水素カチオン、アルキルカチオンおよびカチオン性ポリマーである、請求項１から９の何れか１に記載の組成物。
【請求項１２】
Ｍが有機カチオンである、請求項１から９の何れか１に記載のシリコーンイオノマー含有ポリマー複合体組成物。
【請求項１３】
有機カチオンが、クロルヘキシジン、ビグアニド、第四級アンモニウム化合物、第四級ホスホニウム化合物、キトサンおよびその誘導体、ニシン、ペジオシン、ゴメシン、プレウリシジン、ならびにその誘導体および組み換え型のようなカチオン性ペプチドから選択される、請求項１２に記載の組成物。
【請求項１４】
ａ＋ｂ≧２、ｄ＋ｅ≧０、ｇ＋ｈ≧０であり、ｂ＋ｅ＋ｈ＞０という制限に従う、請求項１から１３の何れか１に記載の組成物。
【請求項１５】
ポリマー複合体が、一つもしくはそれ以上の重合可能なモノマーもしくはプレポリマーもしくはポリマーもしくはそれらの組み合わせをさらに含む、請求項１から１４の何れか１に記載の組成物。
【請求項１６】
ポリマー複合体において、ポリマーがシリコーンイオノマーと重合化されている、請求項１から１５の何れか１に記載の組成物。
【請求項１７】
ポリマー複合体において、シリコーンイオノマーがモノマーもしくはプレポリマーまたはそれらの混合物と重合化されている、請求項１から１５の何れか１に記載の組成物。
【請求項１８】
ポリマー複合体において、シリコーンイオノマーがポリマーもしくはプレポリマーまたはそれらの混合物と物理的混合もしくは反応性混合されている、請求項１から１５の何れか１に記載の組成物。
【請求項１９】
モノマーもしくはプレポリマーが、フリーラジカル重合化に有効なモノマーもしくはプレポリマーの一つもしくはそれ以上より選択される、請求項１５に記載の組成物。
【請求項２０】
モノマーもしくはプレポリマーが、エタクリラート、ブチルアクリラート、プロピルアクリラート、Ｎ，Ｎ−ジメチルアクリルアミド、Ｎ−イソプロピルアクリルアミド、ジメチルアミノエチルメタクリラート、２−ヒドロキシ−エチル−メタクリラート（ＨＥＭＡ）およびメタクリル酸、３−［トリス（トリメチルシロキシ）シリル］プロピルメタクリラート、アクリラート官能性カーボシラン分子およびメタクリラート官能性カーボシラン分子、ヘキサ官能性ウレタンアクリラート、ジペンタエリトリトールペンタアクリラート、エトキシ化ペンタエリトリトールテトラアクリラート、ジ−トリメチロールプロパンテトラアクリラート、ペンタエリトリトールトリアクリラート、トリメチロールプロパントリアクリラート、エトキシ化トリメチロールプロパントリアクリラート、ブタンジオールジアクリラート、トリプロピレングリコールジアクリラート、トリメチロールプロパントリメタクリラート、オリゴ官能性ウレタンアクリラート、テトラアクリラートモノマー、ポリエステルアクリラートオリゴマー、ならびにそれらの混合物からなる群より選択される少なくとも一つのフリーラジカル重合化に有効な基を含む、請求項１９に記載の組成物。
【請求項２１】
モノマーもしくはプレポリマーが、一つもしくはそれ以上の付加硬化可能な化合物より選択される、請求項１５に記載の組成物。
【請求項２２】
ヒドリド官能性シリコーン、オレフィン不飽和有機部分、オルガノ変性シリコーン、エポキシ、アミノ、ヒドロキシルもしくはカルボキシル部分を持つ化合物、ならびにイソシアナト、ヒドロキシルもしくはアミン基を持つ化合物から選択される一つもしくはそれ以上の化合物を含む、請求項２１に記載の組成物。
【請求項２３】
モノマーもしくはプレポリマーが、一つもしくはそれ以上の縮合重合可能な化合物より選択される、請求項１５に記載の組成物。
【請求項２４】
シラノール、アルコキシシラン、シリカート、ケイ酸およびアシロキシシランの二つもしくはそれ以上の縮合重合可能な部分を含む、請求項２３に記載の組成物。
【請求項２５】
ポリエステル、ポリアミド、ポリイミド、ポリ無水物、ポリスルホン、ポリカーボナートもしくはポリエーテルエーテルケトンを形成する一つもしくはそれ以上の化合物を含む、請求項２３に記載の組成物。
【請求項２６】
シラノール、アルコキシシラン、シリカート、ケイ酸およびアシロキシシランの二つもしくはそれ以上の縮合重合可能な部分と、ポリエステル、ポリアミド、ポリイミド、ポリ無水物、ポリスルホン、ポリカーボナートもしくはポリエーテルエーテルケトンを形成する一つもしくはそれ以上の化合物を含む、請求項２３に記載の組成物。
【請求項２７】
ラクチドおよびグリコリドから選択される開環重合可能な部分を一つもしくはそれ以上を含む、請求項１５に記載の組成物。
【請求項２８】
スルホン化ポリスチレン、高分子電解質、スルホン化ポリエステル、ポリアクリラート、ポリアクリルアミド、ポリウレタン、ポリエーテル、ポリエステル、ポリラクトン、ポリラクチド、ポリグリコリド、ポリ酸、ポリアミド、ポリアミン、ポリエチレン、ポリプロピレン、ポリエチレンオキシド、ポリプロピレンオキシドのようなポリ（アルキレンオキシド）、ポリブタジエン、ポリブチレン、ポリアクロニトリル、ポリビニルクロリド、ポリビニルアセタート、ポリスチレン、ポリスルホン、ＰＥＥＫ、ポリカーボナート、ポリエポキシド、ＰＴＦＥ、ポリビニルジフルオリドのようなフルオロポリマー、合成および天然ゴム、フェノールホルムアルデヒド、メラミンホルムアルデヒド、尿素ホルムアルデヒド、ポリサッカリド、セルロース、たんぱく質、ポリペプチド、ポリ（アミノ酸）のような天然もしくは半合成由来のポリマー、ポリシロキサン、ポリシリカート、ポリシルセスキオキサン、ポリシランのようなオルガノケイ素ポリマー、上述のもののイオン変性物、上述のポリマーのさまざまなイソマーおよびコポリマーから選択されるポリマーの少なくとも一つを含む、請求項１５に記載の組成物。
【請求項２９】
シリコーンイオノマーとポリマーがお互いに相互作用する、請求項１５に記載の組成物。
【請求項３０】
シリコーンイオノマーとポリマーが、類似のもしくは類似ではないイオン性基間のイオン性相互作用によって相互作用する、請求項２９に記載の組成物。
【請求項３１】
相互作用が、疎水性相互作用、結晶相、酸−塩基相互作用、配位錯体、π相互作用もしくは水素結合によるものである、請求項２９に記載の組成物。
【請求項３２】
シリコーンイオノマーと、モノマーもしくはプレポリマーが、触媒を用いて共有結合されている、請求項１５に記載の組成物。
【請求項３３】
触媒が、ジブチルスズジラウラート、スズオクタノアートもしくはチタン、鉄、亜鉛、アルミニウムの酸−塩基塩、有機アンモニウム化合物もしくはシラノラート塩の一つもしくはそれ以上である、請求項３２に記載の組成物。
【請求項３４】
界面活性剤、共界面活性剤、溶媒、共溶媒、乳化剤および泡抑制剤、接着促進剤、難燃剤、抗酸化剤、泡沫気泡安定剤、レオノジー改質剤、離型剤、および混合助剤から選択される一つもしくはそれ以上の添加剤をさらに含む、請求項１から３３の何れか１に記載の組成物。
【請求項３５】
架橋剤、開始剤、触媒、硬化抑制剤、ラジカル除去剤、鎖伸長剤および重合停止剤をさらに含む、請求項１から３３の何れか１に記載の組成物。
【請求項３６】
治療用活性剤および／もしくは化粧用活性剤、医薬品賦形剤、顔料および着色剤、可塑剤、帯電防止剤、粘着付与剤、潤滑剤、ＵＶ吸収剤、防汚剤、抗菌剤、殺生物剤から選択される一つもしくはそれ以上の成分をさらに含む、請求項１から３３の何れか１に記載の組成物。
【請求項３７】
組成物の機械的、熱的もしくは電気的性質を改善するための反応性充填剤もしくは非反応性充填剤をさらに含む、請求項１から３３の何れか１に記載の組成物。
【請求項３８】
充填剤が、シリコーン樹脂、シリカ、ナノシリカ、チタン、セリア、ヒュームドシリカ、チタン、セリウム、アルミニウム、ジルコニウムおよび他の金属の酸化物の粒状形態およびメタロイド、窒化ボロン、カーボンブラック、カーボンナノチューブ、グラファイト、グラフェン、グラスファイバー、ポリサッカライド粒子、たんぱく質粒子、天然、半合成もしくは合成由来のファイバー、滑石、カルボルンダム、鉱物粘土、雲母などの無機充填剤、ならびにそれらの好適な組み合わせより選択される、請求項３７に記載の組成物。
【請求項３９】
請求項１から３８の何れか１に記載のポリマー複合体組成物と、追加的に、金属、金属イオン、生物活性分、抗ニキビ剤、抗老化剤、虫歯予防剤、抗真菌剤、抗菌剤、抗酸化剤、抗がん剤、抗ウイルス剤、抗炎症剤、抗凝固剤、止血剤、剥離剤、ホルモン、ホルモン類似体、酵素、たんぱく質およびペプチド、医薬化合物、殺生物剤、外用鎮痛剤、オーラルケア剤、オーラルケア薬剤、酸化剤、還元剤、皮膚保護剤、エッセンシャルオイル、防虫剤、ＵＶ吸収剤、ソーラーフィルター、顔料、水和剤、ビタミンおよびそれらの組み合わせを含む治療的価値のある薬剤を含むヘルスケア用途。
【請求項４０】
組成物が、創傷被覆材、瘢痕削減被覆材、ドラッグデリバリー装置、医療用チューブ、臨床用表面、ペースメーカーリード、感圧接着剤、創傷治癒パッチ、創傷管理装置、医療用接着剤、カテーテル、シャント、バルブ、ステント、経皮イオン浸透パッチ、組織工学のための足場、抗菌デバイス、眼科機器、バイオインサート、外科装置、プラグ、医療装置、医療用保存装置、育児製品、補助呼吸装置、眼科機器、人工装具、再建デバイスおよび生体インプラントの一つもしくはそれ以上に組み込まれている、請求項３９に記載のヘルスケア用途。
【請求項４１】
ドラッグデリバリー装置を含む、請求項４０に記載のヘルスケア用途。
【請求項４２】
請求項１に記載のシリコーンイオノマーを含むヒドロゲル組成物。
【請求項４３】
創傷被覆と組み合わせてなる請求項４２に記載のヒドロゲル組成物。
【請求項４４】
コンタクトレンズと組み合わせてなる請求項４２に記載のヒドロゲル組成物。
【請求項４５】
シーラント、ペイント、建築物コーティングおよび装飾用コーティング、構造物接着剤、木材含浸剤、ボンド製品、パネル、絶縁体、構造物部品、防汚コーティング、防水コーティング、防カビコーティング、電気スイッチ部品、電子装置、光学装置の一つもしくはそれ以上と組み合わせてなる、請求項１から３８の何れか１に記載のポリマー複合体組成物の用途。
【請求項４６】
請求項１から３８の何れか１に記載のポリマー複合体組成物を、脱臭剤、制汗剤、制汗／脱臭剤、スティックおよびロールオン製品、スキンローション、保湿剤、トナー、クレンジング製品、スタイリングジェル、ヘアダイ、ヘアカラー製品、縮毛矯正剤、マニキュア液、マニキュア除去剤、日焼け止め、抗老化製品、口紅、ファンデーション、おしろい、アイライナー、アイシャドウ、ほお紅、メーキャップ、マスカラ、保湿用剤、ボディー用剤、ハンド用剤、スキンケア剤、フェース用剤、ネック用剤、香り用剤、光散乱（ソフトフォーカス）剤、夜用スキンケア剤、昼用スキンケア剤、日焼け用剤、ハンド液、パーソナルケアのための不織用途、ベビーローション、顔用クレンジング製品、ヘアキューティクルコート、パーソナルケアリンスオフ製品、ゲル、泡風呂、スクラブ洗顔料、制御放出型パーソナルケア製品、ヘアコンディショニングミスト、スキンケア保湿ミスト、皮膚拭取り剤、毛穴拭取り剤、毛穴洗浄剤、傷減少剤、皮膚剥脱剤、皮膚落屑促進剤、スキンタオル、衣服、脱毛剤、パーソナルケア潤滑剤、ネイルカラーリング用剤、皮膚に適用するための医薬組成物の局所投与用のドラッグデリバリーシステム、ならびにそれらの組み合わせの一つもしくはそれ以上と組み合わせてなる、パーソナルケア組成物。
【請求項４７】
請求項１から３８の何れか１に記載のポリマー複合体組成物を含む繊維製品用途。
【誤訳訂正２】
【訂正対象書類名】明細書
【訂正対象項目名】全文
【訂正方法】変更
【訂正の内容】
【発明の詳細な説明】
【発明の名称】シリコーンイオノマーのポリマー複合体
【技術分野】
【０００１】
本発明は、２０１２年１月４日出願の米国仮特許出願第６１／５８２，９１８号の優先権を主張し、これは参照により本明細書に組み入れられる。本発明は、シリコーンイオノマーを含むポリマー複合体に関する。
【背景技術】
【０００２】
シリコーンと非シリコーンのポリマーとを組み合わせて単一のポリマー組成物を形成するためのさまざまな試みが考案されてきた。本発明にもっとも近い試みは、シリコーン系相互侵入ポリマーネットワーク（ＩＰＮｓ）およびその変形物である。この方法は、二つもしくはそれ以上の異なるポリマー鎖のネットワークの形状での並置を含み、生じる物質は、そのすべての成分によって示される性質を持つ。以下は、シリコーン系ＩＰＮｓを記載する最先端の例である。
【０００３】
欧州特許出願（ＥＰ１８４０１６７  Ａ１）は、ポリカーボナート変性ポリジオルガノシロキサンと親水性硬化性モノマーとの間の相互侵入ネットワークを含む透明なゲル、およびこれに基づくコンタクトレンズを記載する
【０００４】
米国特許第７６８７５８５号は、低表面張力溶媒（例えば超臨界ＣＯ２）中の溶解したモノマーによってポリマーを膨潤させ、溶媒の除去によってモノマーを沈殿させ、続けてシリコーンの骨組みの中のモノマーを架橋させるシリコーン系ＩＰＮの調製方法を記載する。
【０００５】
米国特許第６３３１５７８号もまた、ＰＤＭＳの連続的な重合化、アクリラートモノマーの吸収、そしてそれらを架橋して進入ネットワークを形成することによって作製されるシリコーンアクリラートＩＰＮを記載する。
【０００６】
米国特許第４４６９４９９号は、成分のポリマーが参加する部位間のイオン引力によって一緒に保持されている相互進入ネットワークを包含する。この発明の対象は特定の温度における熱硬化性であり、それ以上の温度において、熱可塑性の状態を示す。
【０００７】
上述の例において、独立してポリジオルガノシロキサン系のＩＰＮｓまたは、２つのポリマー間のイオン引力に基づくＩＰＮｓが記載されるが、それらは、イオン変性ポリジオルガノシロキサンをＩＰＮ成分の一つとするものについては、述べていない。このように、本発明の成分であるシリコーンイオノマーは本発明の重要な特徴である。
【発明の概要】
【発明が解決しようとする課題】
【０００８】
本発明は、シリコーンイオノマーと他のポリマーを組み合わせてポリマー複合体組成物を提供することを課題とする。生じるポリマー組成物は、参加する反応物の性質を加算した性質もしくは協調させた性質を持つ。これらの性質のために、複合体は、ヘルスケア、パーソナルケア、自動車、建築、アパレル、スポーツ用品、電気および電子用途、繊維製品用途、オイルおよびガス、ならびに家庭用品および家庭用用品のような、異なる用途において利用できる。
【課題を解決するための手段】
【０００９】
本明細書において、少なくとも一つの成分がシリコーンイオノマーである少なくとも二つの成分からなるポリマー複合体が提供される。
【００１０】
ポリジオルガノシロキサン鎖中のイオン性基の存在は、それらを、非変性のポリジオルガノシロキサンと通常は相溶性がないようなさまざまなポリマーと相溶性があるようにする。それらのシリコーン中のイオン性基は、お互いに無指向性で可逆的な相互作用をし、ならびに周りのポリマー上に存在するイオン性基と、または他のシリコーンイオノマーと無指向性で可逆的な相互作用をし、これによって凝集体を形成する。最終的に、シリコーン上のイオン性基は、制御された放出をされる活性剤の結合部位として作用することもできる。本発明の対象は、このように、ヘルスケア、パーソナルケア、自動車、建築、ペイント、コーティング、家庭用品、繊維製品およびアパレル、洗濯用石鹸、農業、膜、電気／電子用途、電気光学、製造、接着剤ならびにゲル状の高度に加工された材料の作製、フィルム、コーティングおよびシーラント、成型可能なエラストマーゴムのような分野において有用であり得る新規のシリコーン−イオノマー系のポリマー複合体組成物を含む。
【図面の簡単な説明】
【００１１】
【図１】図１は、スルホン化シリコーンイオノマーを含むポリマー複合体ＰＳＡからの銀イオンの累積的な放出を示すグラフである。
【図２】図２は、スルホン化シリコーンイオノマーを含むポリマー複合体ＰＳＡからのクロルヘキシジンの累積的な放出を示すグラフである。
【図３】図３（ａ）および３（ｂ）は、スルホン化シリコーンイオノマーを含むポリマー複合体ＰＳＡのレオロジー特性評価を示す。
【図４】図４は、スルホン化シリコーンイオノマーを含むポリマー複合体ＰＳＡからのイブプロフェンの累積的な放出を示すグラフである。
【図５】図５（ａ）、５（ｂ）および５（ｃ）は、それぞれ（ａ）イブプロフェン固形物薬剤、（ｂ）イブプロフェン充填ＰＤＭＳフィルムおよび（ｃ）イブプロフェンを充填したスルホン化シリコーンイオノマーを含むポリマー複合体ＰＳＡの示差走査熱量測定である。
【発明を実施するための形態】
【００１２】
ここでの明細書および請求項において、以下の用語および表現は示されるように理解されるべきである。
【００１３】
添付の請求項を含む本明細書で使用されるとき、単数形である「ａ」、「ａｎ」および「ｔｈｅ」は、複数形をも含み、特定の数値範囲への言及は、文脈が明確に他を示さない限り、少なくともその特定の値を含む。
【００１４】
本明細書において範囲は、「約」もしくは「おおよそ」のある特定の値から、ならびに／または「約」もしくは「おおよそ」の特定の他の値までと表現される。そのような範囲で表現されるとき、他の実施態様は、ある特定の範囲から、ならびに／または他の特定の範囲までを含む。同様に、値が先行詞「約」の使用によって近似で表されるとき、その特定の値は他の実施態様となし得ると理解するべきである。
【００１５】
ここに使用されるすべての方法は、ここにおいて明確に指示されるか、または文脈から明らかに否定されない限り、任意の好適な順番で実施できる。任意の例およびすべての例、または例示的な言葉（たとえば「〜のような」）によってここに与えられるものの使用は、単純に発明をよりよく例示することのみを意図しており、他に請求されない限り、本発明の範囲に限定を与えることはない。明細書中のどの言語も、本発明の実施のために重要であると考えられる、請求されない要素のいずれかを指していると解釈されるべきではない。
【００１６】
「含む（ｃｏｍｐｒｉｓｉｎｇ）」、「含む（ｉｎｃｌｕｄｉｎｇ）」、「含む（ｃｏｎｔａｉｎｉｎｇ）」、「特徴付けられる(ｃｈａｒａｃｔｅｒｉｚｅｄ  ｂｙ)」および、それらの文法的に等価なものは包括的もしくはオープンエンドであり、追加的な、言及されていない要素、もしくは方法のステップを排除するものではない。しかしながら、より限定的な用語「〜からなる（ｃｏｎｓｉｓｔｉｎｇ  ｏｆ）」および「本質的に〜からなる（ｃｏｎｓｉｓｔｉｎｇ  ｅｓｓｅｎｔｉａｌｌｙ  ｏｆ）」をもまた含み得る。
【００１７】
実施例以外において、もしくは他に示されない限り、明細書において述べられる物質の量、反応条件、時間、物質の定量された性質などを表すすべての数は、全ての例において用語「約」によって修飾されている理解されるべきである。
【００１８】
本明細書において述べられる任意の数値範囲は、範囲中のすべてのサブ範囲（ｓｕｂ−ｒａｎｇｅｓ）および、そのような範囲もしくはサブ範囲のさまざまな端点の任意の組み合わせを含むことは理解されよう。
【００１９】
構造的、組成的および／もしくは機能的に関連する化合物、物質もしくは基質の群に属すると、明細書中の明示的にもしくは暗示的に開示される、および／もしくは請求項にて言及される、すべての化合物、物質もしくは基質は、その群の個々の代表物およびそれらのすべての組み合わせを含むと理解されよう。
【００２０】
表現「炭化水素」は、そこから一つもしくはそれ以上の水素原子が除去されたすべての炭化水素基を意味し、アルキル、アルケニル、アルキニル、環状アルキル、環状アルケニル、環状アルキニル、アリール、アラルキルおよびアレーニルを含み、そしてヘテロ原子を含み得る。
【００２１】
用語「アルキル」は、任意の一価の、飽和の、直鎖の、分岐のもしくは環状の、炭化水素基を意味する；用語「アルケニル」は、一つもしくはそれ以上の炭素−炭素二重結合を含む、任意の一価の、直鎖の、分岐のもしくは環状の、炭化水素基を意味し、ここで基が結合する位置は、炭素−炭素二重結合であるか、またはその中のどこか別の場所でもよい；用語「アルキニル」は、一つもしくはそれ以上の炭素−炭素三重結合と任意選択で一つもしくはそれ以上の炭素−炭素二重結合とを含む、任意の一価の、直鎖の、分岐のもしくは環状の、炭化水素基を意味し、ここで基が結合する位置は炭素−炭素三重結合、炭素−炭素二重結合、またはその中のどこか別の場所でよい。アルキルの例は、メチル、エチル、プロピルおよびイソブチルを含む。アルケニルの例はビニル、プロペニル、アリル、メタリル、エチリデニルノルボルナン、エチリデンノルボルニル、エチリデニルノルボルネンおよびエチリデンノルボルネニルを含む。アルキニルの例は、アセチレニル、プロパルギルおよびメチルアセチレニルを含む。
【００２２】
表現「環状アルキル」、「環状アルケニル」および「環状アルキニル」は、二環、三環、より大きな環状構造、ならびにアルキル、アルケニルおよび／もしくはアルキニル基によって置換された前述の環状構造を含む。代表例は、ノルボルニル、ノルボルネニル、エチルノルボルニル、エチルノルボルネニル、シクロヘキシル、エチルシクロヘキシル、エチルシクロヘキセニル、シクロヘキシルシクロヘキシル、およびシクロドデカトリエニルを含む。
【００２３】
用語「アリール」は一価の芳香族炭化水素基を意味する；用語「アラルキル」は、一つもしくはそれ以上の水素原子が同じ数の類似のおよび／もしくは異なる（本明細書に定義される）アリール基によって置換される、（本明細書に定義される）任意のアルキル基を意味する；そして用語「アレーニル」は、一つもしくはそれ以上の水素原子が同じ数の類似のおよび／もしくは異なる（本明細書に定義される）アルキル基によって置換される、（本明細書に定義される）任意のアリール基を意味する。アリールの例はフェニルおよびナフタレニルを含む。アラルキルの例はベンジルおよびフェネチルを含む。アレーニルの例はトリルおよびキシリルを含む。
【００２４】
粘度のすべての測定は、他に指定されない限りは２５℃において得られたものとここでは理解されるべきである。
【００２５】
本開示において、一つもしくはそれ以上の他の基質、成分もしくは材料成分との最初の接触、その場での生成、調合もしくは混合の直前において存在する基質、成分もしくは材料成分に対して参照が行われる。反応産物、生じる混合物などとして同定される基質、成分もしくは材料成分は、当業者（例えば化学者）の通常の常識および通常の能力を用いてこの開示に従って実施されるならば、接触、その場での生成、調合もしくは混合操作における化学反応もしくは転換を通じ、固有性、性質、特徴を得るであろう。化学反応物もしくは開始物質の化学産物もしくは最終物質への転換は、その起こる速度に無関係に常に進むプロセスである。従って、そのような転換プロセスの最中において、当業者に知られる分析技術によって検出することが簡単であっても難しくても、開始および最終物質の混合物ならびに中間物は、その動的な存在期間に依存して存在し得るであろう。
【００２６】
本発明は、少なくとも一つのシリコーンイオノマーを含むポリマー複合体組成物である。本発明の成分は、好ましくは近くに並置されて存在し、そしてネットワークの形態にある。さらに、組成物は、前記ポリマー複合体の形成を助けるか、または組成物に追加の機能性を提供するような他の剤を含み得る。組成物のそれぞれの属性は本明細書に詳細が記載される。
【００２７】
Ａ．  シリコーンイオノマー
この組成物中のシリコーンイオノマーは、式（Ｉ）
Ｍ１ａＭ２ｂＭ３ｃＤ１ｄＤ２ｅＤ３ｆＴ１ｇＴ２ｈＴ３ｉＱｊ      （Ｉ）
のシリコーンを含む組成物であり、
式中、
Ｍ１＝Ｒ１Ｒ２Ｒ３ＳｉＯ１／２
Ｍ２＝Ｒ４Ｒ５Ｒ６ＳｉＯ１／２
Ｍ３＝Ｒ７Ｒ８Ｒ９ＳｉＯ１／２
Ｄ１＝Ｒ１０Ｒ１１ＳｉＯ２／２
Ｄ２＝Ｒ１２Ｒ１３ＳｉＯ２／２
Ｄ３＝Ｒ１４Ｒ１５ＳｉＯ２／２
Ｔ１＝Ｒ１６ＳｉＯ３／２
Ｔ２＝Ｒ１７ＳｉＯ３／２
Ｔ３＝Ｒ１８ＳｉＯ３／２
Ｑ＝ＳｉＯ４／２
であり、
Ｒ１、Ｒ２、Ｒ３、Ｒ５、Ｒ６、Ｒ８、Ｒ９、Ｒ１０、Ｒ１１、Ｒ１３、Ｒ１５、Ｒ１６は、１から約６０個の炭素原子、具体的には約１から約２０の炭素原子、より具体的には約１から約８の炭素原子を持つ、脂肪族、芳香族もしくはフルオロを含む、一価の炭化水素ラジカルであり、
Ｒ４、Ｒ１２、Ｒ１７は、式（ＩＩ）
−Ａ−ＩＸ−ＭｎＹ＋      （ＩＩ）
を持つ一価のラジカル含有イオン対であってよく
式中、Ａは二価の炭化水素もしくはヒドロカルボノキシ基から選択される少なくとも一つのスペーサー原子を持つスペーサー基であり、
Ｉは、スルホナート−ＳＯ３−、サルファート−ＯＳＯ３−、カルボキシラート−ＣＯＯ−、ホスホナート−ＰＯ３２−、およびホスファート−ＯＰＯ３２−基のようなイオン性基であり、より具体的にはスルホナート−ＳＯ３−であり、
Ｍは、水素またはアルカリ金属、アルカリ土類金属、希土類金属、遷移金属、金属、金属錯体、第四級アンモニウムおよび第四級ホスホニウム基から独立して選択されるカチオンであるか、
または、式（ＩＩＩ）
−Ｒ’−ＮＲ’’２＋−Ｒ’’’−Ｉ−      （ＩＩＩ）
を持つ両性イオンであってよく
式中、
Ｒ’は１から約６０個の炭素原子、具体的には１から約２０個の炭素原子、そしてより具体的には１から約８個の炭素原子を含む二価の炭化水素ラジカルであり、
Ｒ’’は、１から約６０個の炭素原子、具体的には１から約２０個の炭素原子、そしてより具体的には１から約８個の炭素原子を含む一価の炭化水素ラジカルであり、
Ｒ’’’は、２から約２０個の炭素原子、具体的には２から約８個の炭素原子、そしてより具体的には２から約４個の炭素原子を含む二価の炭化水素ラジカルであり、
そしてＩは、スルホナート−ＳＯ３−、サルファート−ＯＳＯ３−、カルボキシラート−ＣＯＯ−、ホスホナート−ＰＯ３２−、およびホスファート−ＯＰＯ３２−基のようなイオン性基であり、
そしてＲ７、Ｒ１４およびＲ１８は、独立して、水素、−ＯＲ２０、不飽和の一価のラジカルもしくは一価のエポキシ基含有ラジカル、一価の硫黄原子含有ラジカルおよび一価のオルガノシラン基、および一価のヒドロキシル基含有ラジカル、ならびにアルキル基部分以外の一つもしくはそれ以上のハロゲン部分、カルボキシラート部分、イミン部分、イソシアナート部分、アミド部分、ニトリル部分もしくは第三級アミン部分を含む一価の炭化水素から選択され、
Ｒ２０は、水素または、２から約６０個の炭素原子、具体的には１から約２０個の炭素原子、より具体的には１から約８個の炭素原子を含む一価の炭化水素ラジカルであり、
ここで下付文字ｎおよびｙは独立して１から６であり、ｘはｎとｙの積であり、
そして下付文字ａ、ｂ、ｃ、ｄ、ｅ、ｆ、ｇ、ｈ、ｉ、ｊは０もしくは正数であり、以下の「ａ＋ｂ＋ｃ＋ｄ＋ｅ＋ｆ＋ｇ＋ｈ＋ｉ＋ｊの合計が２より大きいかもしくは２と等しく、かつ６０００より小さいかもしくは６０００と等しい、具体的にはａ＋ｂ＋ｃ＋ｄ＋ｅ＋ｆ＋ｇ＋ｈ＋ｉ＋ｊの合計が２より大きいかもしくは２と等しく、かつ４０００より小さいかもしくは４０００と等しい、より具体的にはａ＋ｂ＋ｃ＋ｄ＋ｅ＋ｆ＋ｇ＋ｈ＋ｉ＋ｊの合計が２０００より小さいかもしくは２０００と等しい」、「ｂ＋ｅ＋ｈが０より大きい」という条件に従う。
【００２８】
本明細書での一実施態様において、Ｒ１、Ｒ２、Ｒ３、Ｒ５、Ｒ６、Ｒ８、Ｒ９、Ｒ１０、Ｒ１１、Ｒ１３、Ｒ１５、Ｒ１６の一価の炭化水素ラジカルは、メチル、エチル、ｎ−プロピル、イソプロピル、ｎ−ブチル、イソブチル、ｔｅｒｔ−ブチル、ｎ−ペンチル、イソペンチル、ネオペンチルおよびｔｅｒｔ−ペンチル、ｎ−ヘキシル基のようなヘキシル、ｎ−ヘプチル基のようなヘプチル、ｎ−オクチルおよびイソオクチル基のようなオクチル、２，２，４−トリメチルペンチル基、ｎ−ノニル基のようなノニル、ｎ−デシル基のようなデシル、シクロペンチル、シクロヘキシル、シクロヘプチル、およびメチルシクロヘキシルのようなシクロアルキルラジカル、ならびにフェニル、ナフチル、ｏ−、ｍ−、およびｐ−トリル、キシリル、エチルフェニルおよびベンジルのようなアリール基からなる群より独立して選択される。
【００２９】
本明細書の他の一つの実施態様において、式（ＩＩ）中のＡの二価の炭化水素基は、−（ＣＨＲ’）ｋＣ６Ｈ４（ＣＨ２）ｌ−、−ＣＨ２ＣＨ（Ｒ’）（ＣＨ２）ｋＣ６Ｈ４−、−ＣＨ２ＣＨ（Ｒ’）（ＣＨ２）ｌＣ６Ｈ３Ｒ’’−および−ＣＨ２ＣＨ（Ｒ’）（ＣＨ２）ｌＣ６Ｈ２ＲｌＲ’’−からなる群より選択されるアリーレン基であり、Ｒ’は水素もしくはＲ１によって定義され、Ｒ’’は、具体的には約１から約２０の炭素原子と、より具体的には約１から約８個の炭素原子と、硫黄原子、窒素原子、酸素原子であるか、またはそれら原子の組み合わせを含むラジカルであり、ｌは０から２０の値を持ち、ｋは０から２０、具体的には約０から約１０の値を持つ。
【００３０】
他の実施態様において、式（ＩＩ）中のＡの二価の炭化水素基は、式−（ＣＨＲ１９）ｍ−のアルキレン基であり、式中ｍは１から２０、具体的には１から約１０の値を持ち、Ｒ１９は水素もしくはＲ１である。
【００３１】
他の実施態様において、式（ＩＩ）中のＡの二価のヒドロカルボノキシ基は、−（ＣＨＲ１９）ｍ−（Ｏ−ＣＨＲ１９ＣＨ２）ｍ−Ｏ−（ＣＨ２）ｌ−であり、式中、ｌは１から２０、具体的には１から約１０の値を持ち、ｍは０から５０の値を持ち、ｍ’は０から５０の値を持つ。
【００３２】
一つの他の実施態様において、式（ＩＩ）中のＭは独立して、Ｌｉ、Ｎａ、Ｋ、Ｃｓ、Ｍｇ、Ｃａ、Ｂａ、Ｚｎ、Ｃｕ、Ｆｅ、Ｎｉ、Ｇａ、Ａｌ、Ｍｎ、Ｃｒ、Ａｇ、Ａｕ、Ｐｔ、Ｐｄ、Ｐｂ、Ｓｂ、Ｒｕ、Ｓｎ、Ｒｈ、Ｃｅ、Ｅｕ、Ｇｄ、ＣｏおよびＬａから選択されるカチオンであってよい。当業者なら、カチオンは上述のものに限定されるものではないということと、例えばＭｎ＋２およびＭｎ＋３のような多価の形態で存在し得るということを理解し得るであろう。
【００３３】
他の実施態様において、式（Ｉ）中のＲ７、Ｒ１４、およびＲ１８は、式（ＩＶ）から（ＸＩＶ）：
【化１】
2015512956.tif 000008
【化２】
2015512956.tif 000009
【化３】
2015512956.tif 000010
【化４】
2015512956.tif 000011
【化５】
2015512956.tif 000012
【化６】
2015512956.tif 000013
【化７】
2015512956.tif 000014
−ＣＨ２ＣＨＲ５６（ＣＨＲ５７）ｎ（ＯＣ２Ｈ４）ｐ（ＯＣ３Ｈ６）ｑ（ＯＣ４Ｈ８）ｒ−ＯＲ５８      （ＸＩ）
−ＣＨ２ＣＨＲ５９（ＣＨＲ６０）ｎＳｉＲ６１ｓＬ３−ｓ      （ＸＩＩ）
−ＣＨ２ＣＨＲ６２（ＣＨＲ６３）ｎ−Ｂ−Ｚ      （ＸＩＩＩ）
−Ｙ−Ｏ−（Ｃ２Ｈ４Ｏ）ｔ−（Ｃ３Ｈ６Ｏ）ｕ−（Ｃ４Ｈ８Ｏ）ｖ−｛Ｃ（Ｏ）ＣｗＨ２ｗＯ｝ｘ−Ｒ６９      （ＸＩＶ）
からなる群より選択される一価の炭化水素ラジカルであり、
式中、
Ｒ２１、Ｒ２６、Ｒ２９、Ｒ３０、Ｒ３３、Ｒ３４、Ｒ４０、Ｒ４６、Ｒ４７、Ｒ５２、Ｒ６３は独立して−Ｈ、−ＯＨ、−Ｒ６６ならびに、１から約６０個の炭素原子を持つ、脂肪族／芳香族の、一価の炭化水素から選択され、
Ｒ２２、Ｒ２３、Ｒ２４、Ｒ２５、Ｒ２７、Ｒ２８、Ｒ３１、Ｒ３２、Ｒ３５、Ｒ３６、Ｒ３７、Ｒ３８、Ｒ３９、Ｒ４１、Ｒ４２、Ｒ４３、Ｒ４４、Ｒ４５、Ｒ４８、Ｒ５１、Ｒ５３、Ｒ５６、Ｒ５７、Ｒ５９、Ｒ６０、Ｒ６１、Ｒ６２は独立して、水素、１から約６０個の炭素原子、具体的には１から約２０個の炭素原子、より具体的には１から約８個の炭素原子を持つ、脂肪族／芳香族の、一価の炭化水素から選択され、
Ｒ５８は、２から約６０個の炭素原子、具体的には２から約２０個の炭素原子、より具体的には２から約８個の炭素原子を持つ、脂肪族／芳香族の、一価の炭化水素であり、
Ｒ４９、Ｒ５０、Ｒ５４、Ｒ５５は、独立して、−Ｈ、ＣｔＨ２ｔＯＨおよび１から６０個の炭素原子、具体的には１から約２０個の炭素原子、より具体的には１から約８個の炭素原子を持つ脂肪族／芳香族の、一価の炭化水素から選択され、式中、ｔは、正の整数であり、具体的には約１から約２０であり、
Ｌはハロゲン、ＯＲ６４、−ＣＯ（Ｏ）Ｒ６５、−Ｎ＝ＣＲ６６２、−ＮＣＯ、−ＮＣ（Ｏ）Ｒ６７、−Ｃ≡Ｎ、−Ｎ≡Ｎおよび−ＮＲ６８２から独立して選択される一価のラジカルであり、ここでＲ６４、Ｒ６５、Ｒ６６、Ｒ６７、Ｒ６８は、水素ならびに、１から約６０個の炭素原子、具体的には１から約２０個の炭素原子、より具体的には１から約８個の炭素原子を持つアルキル、アルケニル、シクロアルキルおよびアリールからなる群より独立して選択され、
Ｚはハロゲン、ＯＲ６４Ａ、−ＣＯ（Ｏ）Ｒ６５、−Ｎ＝ＣＲ６６２、−ＮＣＯ、−ＮＣ（Ｏ）Ｒ６７、−Ｃ≡Ｎ、−Ｎ≡Ｎおよび−ＮＲ６８Ａ２から独立して選択される一価のラジカルであり、ここでＲ６５、Ｒ６６、Ｒ６７は、水素ならびに１から約６０個の炭素原子、具体的には１から約２０個の炭素原子、より具体的には１から約８個の炭素原子を含むアルキル、アルケニル、シクロアルキルおよびアリールからなる群より独立して選択され、Ｒ６４Ａは水素または１から約６０個の炭素原子、具体的には１から約２０個の炭素原子、より具体的には１から約８個の炭素原子を持つアルキル、アルケニル、シクロアルキルおよびアリールからなる群より独立して選択され、そしてＲ６８Ａは、１から約６０個の炭素原子、具体的には１から約２０個の炭素原子、より具体的には１から約８個の炭素原子を持つ、アルケニル、シクロアルキルおよびアリールからなる群より独立して選択され、
Ｘは、−Ｏ−、−Ｎ−および−Ｓ−架橋から選択される二価のラジカルであり、
ＹおよびＢは、１から約６０個の炭素原子、具体的には１から約２０個の炭素原子、より具体的には１から約８個の炭素原子を持ち、かつヘテロ原子を含んでいてもよい、直鎖、分岐、環状の炭化水素ラジカルもしくはアラルキルラジカルから選択される二価のラジカルであり、
Ｒ６９は、水素または２から約２０個の炭素原子もしくはアシル基を持つ一価のアルキルラジカルであり、
下付文字ｎは、０もしくは正の整数であり、０から約６０の範囲の値を持ち、
下付文字ｏは、正の整数であり、１から約６０の範囲の値を持ち、
下付文字ｐ、ｑおよびｒは０もしくは正の数であり、０から約１００の範囲の値から独立して選択され、ただしｐ＋ｑ＋ｒ≧１であるという限定に従い、ｓは０もしくは正の整数であり、かつ０から約２の値を持つ、
ｔ、ｕ、ｖおよびｘは０もしくは正の整数であってよく、ｔ＋ｕ＋ｖ＋ｘが１より大きいかもしくは１と等しいという限定をもち、ｗは正の整数である。
【００３４】
さらに他の具体的な実施態様において、式（Ｉ）の下付文字は、ａ＋ｂ≧２、ｄ＋ｅ≧０、ｇ＋ｈ≧０であり、ｂ＋ｅ＋ｈ＞０という制限に従う。
【００３５】
上述に加え、本組成物のシリコーンイオノマーは、イオン変性の度合いがエラストマー組成物を形成できるようになっているイオン変性ポリジオルガノシロキサンからなる。エラストマー組成物は、シリコーンイオノマーからイオン性凝集を通じて生じ、改善された柔軟性と水吸収性の利点に従って、活性物の制御された放出をもたらす。本発明のシリコーンエラストマーは、シリコーンエラストマーのイオン性フィルターとして機能する４０〜２００ｎｍという特定の寸法のイオンが豊富な領域におけるイオン性基の凝集によって特徴づけられる。イオン性凝集体は、電荷を安定させる好適な対イオンによって完全に中和される。イオンが豊富な領域は、透明から半透明のシリコーンエラストマーの形成を助け、改善された水の吸収性を示し、そして再現性の上で非常に制御された、異なる用途に対する活性成分の制御された放出を可能にする。高い酸素の透過性、快適な改善された柔軟性は、疎水性シロキサン領域によって制御され、穏やかで制御された活性成分の放出は、イオン性凝集体によって制御される。
【００３６】
（Ｂ）ポリマー
シリコーンイオノマーに加え、ポリマーは本発明の他の成分である。ポリマーは、実質的かつ比較的急速な重合化および架橋をして本発明のポリマー複合体組成物を生成することのできる物質として参加する。物質は独立してならびにシリコーンイオノマーの存在下でそのような転換を行う。架橋は、当業者に知られる化学結合形成メカニズムの任意のものであってよく、熱的にもしくは化学線によって開始できる。本発明のさらに他の実施態様において、ポリマーは、オリゴマーおよびプレポリマーのような、その完全に重合化した状態でも部分的に重合化した状態でも存在でき、そのときにそれは重合化可能な官能性を持っていてもよいし、持っていなくてもよい。さらに、本発明のポリマーはまた、さらなる非共有結合性の相互作用に参加してもよいし、シリコーンイオノマーと共有結合を形成してもよい。非共有結合性相互作用のいくつかの非限定的な例は、そのイオン性の性質、結晶化度、疎水性、極性、酸−塩基相互作用もしくは水素結合によるものか、または、シリコーンイオノマー上の多価官能基、反応性ポリマーおよび共通の金属イオンを含む配位錯体の形成による、ポリマーの特定のセグメントとシリコーンイオノマーとの相溶性によるものでありうる。
【００３７】
好ましくは、非共有結合性相互作用は、イオノマーと反応性ポリマーとの荷電された基のイオン性相互作用であってよく、そのような基が後者に存在するときである。
【００３８】
さらにより好ましくは、シリコーンイオノマー上と反応性ポリマー成分上のイオン性相互作用をする荷電された基は同一である。イオン性基を持つ反応性基のいくつかの例は、スルホン化ポリ（スチレン）、スルホン化ポリ（フェニレンオキシド）、２−アクリルアミドメチルプロパンスルホン酸、スルホエチルアクリラート、スルホプロピルアクリラートおよびスルホン化シリコーンと相互作用する他のスルホン化ポリマー構造；（メタ）アクリル酸およびその誘導体のポリマー、２−カルボキシエチルアクリラートおよびカルボキシル変性シリコーンと相互作用するペンダントカルボキシル基を持つ他のもの；リン酸２−ヒドロキシエチルメタクリラートエステルおよびホスファート変性シリコーンと相互作用するホスファート基を持つ他のもの；ならびにそれらのコポリマーおよびこれらのイオン変性ポリマーの混合物を含むが、これらに限定されない。
【００３９】
シリコーンイオノマーとポリマーとの間の非共有結合性相互作用に加えて、シリコーンイオノマーとポリマーの間の共有結合形成は、シリコーンイオノマー上の反応性官能基とポリマー上の反応性基との間の化学的架橋を介して起こり、これにより、最終的な組成物は架橋コポリマーネットワークとなる。
【００４０】
好ましい実施態様において、共有結合は二つもしくはそれ以上の官能基の間の縮合反応を介して形成され、水、二酸化炭素、メタン、アルコール、塩基（例えばアンモニア）、オキシム、もしくは酸（例えばＨＣｌ、ＣＨ３ＣＯＯＨ）のような小分子の遊離を伴う。
【００４１】
シリコーンイオノマーとネットワーク形成ポリマーとが大部分お互いに相溶可能であるのがもっとも好ましいが、相溶性はまた、当業者に知られるように、界面活性剤、共界面活性剤、乳化剤、溶媒、共溶媒、相溶化剤の使用を含む好適な技術高せん断力、回転運動、音波エネルギー、振動、乱気流、熱、極低温技術のような物理的技術、放射線、またはそれらの好適な組み合わせを用いて人工的に導入できる。
【００４２】
本発明のポリマーは、熱可塑性でも熱硬化性でもよい。そのような架橋性、反応性ポリマーの例は、エチレン性不飽和モノマーおよびプレポリマー、ビニル官能性モノマーおよびプレポリマー、ヒドリド官能性モノマーおよびプレポリマー、ヒドロキシル官能性モノマーおよびプレポリマー、（メタ）アクリル酸とそのエステルの誘導体、ポリウレタン、ポリエーテル、ポリエステル、ポリラクトン、ポリラクチド、ポリグリコリド、ポリ酸、ポリアミド、ポリエチレン、ポリプロピレン、ポリエチレンオキシド、ポリプロピレンオキシドのようなポリ（アルケンオキシド）、ポリブタジエン、ポリブチレン、ポリアクロニトリル、ポリビニルクロリド、ポリスチレン、ポリスルホン、ＰＥＥＫ、ポリカーボナート、ポリエポキシド、ＰＴＦＥ、ポリビニルジフルオリドのようなフルオロポリマー、合成および天然ゴム、フェノールホルムアルデヒド、メラミンホルムアルデヒド、尿素ホルムアルデヒド、ポリサッカリド、セルロース、たんぱく質、ポリペプチド、ポリ（アミノ酸）のような天然もしくは半合成由来のポリマー、ポリシロキサン、ポリシリカート、ポリシリカート、ポリシルセスキオキサン、ポリシランのようなオルガノケイ素ポリマー、上述のもののイオン変性物、上述のポリマーのさまざまなイソマーおよびコポリマーを含むがそれらに限定されない。
【００４３】
本発明のさらに他の実施態様において、反応性ポリマー成分は、０から９９重量部のアクリラート誘導体である。
【００４４】
典型的なアクリラート誘導体は、アクリル酸、アルキル置換アクリル酸およびさまざまなアルコール、アミン、もしくは同様の求核性置換基の縮合生成物であり、組成物と共硬化し得る一つもしくはそれ以上のアクリル、メタクリル、エタクリル基を持つ任意のモノマーもしくはオリゴマー分子からなる群より選択される。好ましくはアクリラート誘導体は、メタクリラート、ブチルアクリラート、プロピルアクリラート、Ｎ，Ｎ−ジメチルアクリルアミド、メタクリル酸、Ｎ−イソプロピルアクリルアミド、ジメチルアミノエチルメタクリラート、２−ヒドロキシ−エチル−メタクリラート（ＨＥＭＡ）、Ｎ−ビニルピロリドン、メタクリル酸、３−［トリス（トリメチルシロキシ）シリル］プロピルメタクリラート、アクリラート官能性カーボシラン分子およびメタクリラート官能性カーボシラン分子、ヘキサ官能性ウレタンアクリラート、ジペンタエリトリトールペンタアクリラート、エトキシ化ペンタエリトリトールテトラアクリラート、ジ−トリメチロールプロパンテトラアクリラート、ペンタエリトリトールトリアクリラート、トリメチロールプロパントリアクリラート、エトキシ化トリメチロールプロパントリアクリラート、ブタンジオールジアクリラート、トリプロピレングリコールジアクリラート、トリメチロールプロパントリメタクリラート、ジ官能性オリゴ官能性ウレタンアクリラート、テトラアクリラートモノマー、ポリエステルアクリラートオリゴマー、ならびにそれらの混合物からなる群より選択される。
【００４５】
Ｃ．助剤成分
ｉ  重合助剤
シリコーンイオノマーおよびポリマー以外に、他の物質もまた本発明の一部分であり、助剤としてか、または、最終的な組成物を得るため、または最終的な組成物の性質を向上させるために使用される。例として、そのような物質は、組成物の最適な硬化のために利用でき、最終的な発明の物理−化学的な性質の適切な組み合わせを提供する。そのような重合助剤の例は、触媒、架橋剤、鎖伸長剤、重合開始剤、重合停止剤、混合助剤、相溶化剤、界面活性剤および酸素除去剤を含む。これらの剤は、反応化学の仕様に応じて当業者によって慎重に選択できる。具体的な反応化学の筋書きのためのこれらのさまざまな重合助剤のいくつかの非限定的例は、ここに提供されるであろう。
【００４６】
反応システムが重合化のメカニズムとしてヒドロシリル化を含むとき、貴金属系触媒が用いられる。触媒は、塩化白金酸、塩化白金酸、ビス（アセチルアセト）白金、のような白金触媒、および、パラジウムおよびロジウム触媒ならびに鉄系触媒のような白金族金属系触媒によって例示される。好ましくは、触媒は白金であり、さらに好ましくは、白金触媒は、可溶性の錯体状：（η５−シクロペンタジエニル）トリアルキル白金錯体、Ｐｔトリアゼニド錯体、Ｐｔ（ＰＰｈ３）２Ｃｌ２および光化学的に導入される付加反応に用いられる型のもので存在する。触媒は均一でも異種混合ででも存在し得る。
【００４７】
反応システムがフリーラジカル重合化を含むとき、典型的には熱活性化もしくは光活性化の反応開始剤が用いられ、それは、ベンゾイン、ベンゾインメチルエーテル、ベンゾインエチルエーテル、ベンゾインプロピルエーテル、ベンゾイン−ｎ−ブチルエーテル、ベンゾインイソブチルエーテル、アセトイン、ブチロイン、トルオイン、ベンジル、ベンゾフェノン、パラメトキシベンゾフェノン、２，２−ジエトキシアセトフェノン、アルファ−アルファ−ジメトキシ−アルファ−フェニルアセトフェノン、メチルフェニルグリオキシラート、エチルフェニルグリオキシラート、４，４’−ビス−（ジメチルアミノベンゾフェノン）、プロピオフェノン、アセトフェノン、１−ヒドロキシシクロヘキシルフェニルケトン、２，２−ジエトキシアセトフェノン、エチルフェニルピロキシラート、フェナントラキノン、および２−ヒドロキシ−２−メチル−１−フェニル−プロパン−１−オンのようなカルボニル化合物；テトラメチルチウラムモノスルフィドおよびテトラメチルチウラムジスルフィドのような硫黄化合物；アゾビスイソブチロニトリルおよびアゾビス−２，４−ジメチルバレロニトリルのようなアゾ化合物；ベンゾイルペルオキシド、ジクミルペルオキシド、メチルエチルケトンペルオキシド、アセトンペルオキシド、ジ−ｔｅｒｔ−ブチルペルオキシドのような有機ペルオキシド化合物；７−クロロチオキサントン、２，４−ジエチルチオキサントンおよび２，４−ジイソプロピルチオキサントンのようなチオキサントン光開始剤；ならびにアクリロホスフィンオキシド光開始剤から選択されるがそれらに限定されない。これらに加えて、同じ効果を得るために、Ｉｒｇａｃｕｒｅ（Ｃｉｂａ  Ｓｐｅｃｉａｌｉｔｙ  Ｃｈｅｍｉｃａｌｓ）、ＶＡＺＯ（ＤｕＰｏｎｔ）、Ｄａｒｃｕｒｅなどのようなものであるが、それらに限定されない市販の独自のフリーラジカル開始剤組成物を使用することもできる。
【００４８】
ｉｉ  官能性添加剤
さらに、これらの他の成分は組成物の性能をさらに高めるために添加剤として加えることができ、それは、可塑剤、粘着付与剤、顔料、着色剤、離型剤、ＵＶ吸収剤、抗酸化剤、接着促進剤、ならびに所望の効果をもたらすために硬化したポリマーマトリックス内部もしくはその表面にとどまるか、そこから離れて制御された速度で放出されるようなさまざまな活性剤を含み得る。ヘルスケア関連の用途において、そのような活性剤の例は、生物活性分、抗ニキビ剤、抗老化剤、抗真菌剤、抗菌剤、抗酸化剤、抗がん剤、抗ウイルス剤、抗炎症剤、抗凝固剤、止血剤、血圧制御剤、剥離剤、ホルモン、ホルモン類似体、酵素、医薬化合物、殺生物剤、外用鎮痛剤、オーラルケア剤、オーラルケア薬、酸化剤、還元剤、皮膚保護剤、エッセンシャルオイル、防虫剤、ＵＶ吸収剤、日焼け防止剤、顔料、水和剤、皮膚浸透促進剤、ビタミンおよびそれらの組み合わせを含む。
【００４９】
パーソナルケア関連用途のために、活性剤は、界面活性剤、乳化剤、溶媒、皮膚軟化剤、湿潤剤、保湿剤、顔料、着色剤、香料、殺生物剤、保存剤、キレート剤、抗酸化剤、抗菌剤、抗真菌剤、制汗剤、剥離剤、浸透促進剤、ホルモン、酵素、医薬化合物、ビタミン、アルファヒドロキシ酸、ベータヒドロキシ酸、レチノール、ニコチンアミド、皮膚美白剤、塩、電解質、アルコール、ポリオール、紫外線吸収剤、植物抽出剤、閉塞剤（ｏｃｃｌｕｓｉｖｅｓ）、感覚促進剤、エステル、樹脂、薄膜形成剤、薄膜形成乳化剤、高屈折材、およびそれらの組み合わせを含む。
【００５０】
官能性添加剤は最終組成物に溶媒もしくは分散できる。本発明の一形態において、官能性添加剤は、イオン性形態で存在でき、シリコーンイオノマーもしくは形成ポリマー状のイオン性部分に結合でき、周囲環境とのイオン交換メカニズムによって持続した様式で放出される。
【００５１】
ｉｉｉ  充填剤
最終硬化組成物の機械的、熱もしくは電気的な性質は、好適な強化充填剤および非強化充填剤をマトリックスに組み込むことによって向上できる。充填剤は、最終組成物の総重量の０％から９９％で充填で存在できる。好ましくは、充填剤は組成物の総重量の１％〜５０％の充填で存在できる。好適な充填剤物質の例は、シリコーン樹脂、シリカ、ナノシリカ、チタン、セリア、ヒュームドシリカ、チタン、セリウム、アルミニウム、ジルコニウムおよび他の金属の酸化物の粒状形態およびメタロイド、窒化ボロン、カーボンブラック、グラファイト、グラフェン、カーボンナノチューブ、グラスファイバー、ポリサッカライド粒子、たんぱく質粒子、天然、半合成もしくは合成由来のファイバー、滑石、カルボルンダム、雲母、鉱物粘土などの無機充填剤、ならびにそれらの好適な組み合わせを含むがそれらには限定されない。
【００５２】
ポリマー複合体組成物
シリコーン接着剤組成物の形のポリマー複合体は、さまざまな当業者に知られた方法によって得られる。
【００５３】
一例において、組成物はモノマーもしくはプレポリマーもしくはそれらの混合物のシリコーンイオノマーの存在下における重合化によって得ることができる。
【００５４】
他の例において、組成物は、官能性型のシリコンイオノマーのポリマーの存在下における重合化によって得ることができる。
【００５５】
さらに他の例において、ポリマー組成物は、シリコーンイオノマー、ならびにモノマーもしくはプレポリマーまたはそれらの混合物の、同時の重合化または連続的な重合化によって得ることができる。
【００５６】
さらに他の例において、ポリマー複合体組成物は、シリコーンイオノマーおよびポリマーの物理的もしくは反応性の混合によって得られる。ポリマー複合体組成物は、シリコーンイオノマーとポリマーの間の共有結合形成によって得ることができる。
【００５７】
他の実施態様において、組成物のシリコーンイオノマーと反応性ポリマーは、縮合反応によって、水、二酸化炭素、メタン、アルコール、オキシム、ケトン、塩基（例えばアンモニア）および酸（例えばＨＣｌ、ＣＨ３ＣＯＯＨ）のような小分子の遊離を経由し、好ましくはアンモニア、水酸化カリウム、アルキルアミン、スズオクタノアート、ジブチルスズジ−ラウラート（ＤＢＴＤＬ）、チタン、ジルコニウム、鉄および他の遷移金属の脂肪酸塩のような酸−塩基触媒の存在下で、お互いに、およびそれら自身と化学架橋する。
【００５８】
そのような実施態様において、シリコーンイオノマーは上述の式（Ｉ）によって表されるものであり、式中Ｒ１からＲ２４は上に定義されるとおりであり、Ｒ７、Ｒ１４およびＲ１８は、式（ＸＩ）から（ＸＩＩＩ）：
−ＣＨ２ＣＨＲ５６（ＣＨＲ５７）ｎ（ＯＣ２Ｈ４）ｐ（ＯＣ３Ｈ６）ｑ（ＯＣ４Ｈ８）ｒ−ＯＲ５８      （ＸＩ）
−ＣＨ２ＣＨＲ５９（ＣＨＲ６０）ｎＳｉＲ６１ｓＬ３−ｓ      （ＸＩＩ）
−ＣＨ２ＣＨＲ６２（ＣＨＲ６３）ｎ−Ｂ−Ｚ      （ＸＩＩＩ）
からなる群より選択される一価の炭化水素ラジカルであり、
Ｒ５６〜Ｒ６３は上に定義されるとおりであり、
Ｌはハロゲン、ＯＲ６４、−ＣＯ（Ｏ）Ｒ６５、−Ｎ＝ＣＲ６６２、−ＮＣＯ、−ＮＣ（Ｏ）Ｒ６７、−Ｃ≡Ｎ、−Ｎ≡Ｎおよび−ＮＲ６８２から独立して選択される一価のラジカルであり、ここでＲ６４、Ｒ６５、Ｒ６６、Ｒ６７、Ｒ６８は、水素ならびに、１から約６０個の炭素原子、具体的には１から約２０個の炭素原子、より具体的には１から約８個の炭素原子のアルキル、アルケニル、シクロアルキルおよびアリールからなる群より独立して選択され、
Ｚはハロゲン、ＯＲ６４Ａ、−ＣＯ（Ｏ）Ｒ６５、−Ｎ＝ＣＲ６６２、−ＮＣＯ、−ＮＣ（Ｏ）Ｒ６７、−Ｃ≡Ｎ、−Ｎ≡Ｎおよび−ＮＲ６８Ａ２から独立して選択される一価のラジカルであり、ここでＲ６５、Ｒ６６、Ｒ６７は、水素ならびに１から約６０個の炭素原子、具体的には１から約２０個の炭素原子、より具体的には１から約８個の炭素原子を含むアルキル、アルケニル、シクロアルキルおよびアリールからなる群より独立して選択され、Ｒ６４Ａは水素または１から約６０個の炭素原子、具体的には１から約２０個の炭素原子、より具体的には１から約８個の炭素原子を持つアルキル、アルケニル、シクロアルキルおよびアリールからなる群より独立して選択され、
ＹおよびＢは、１から約６０個の炭素原子、具体的には１から約２０個の炭素原子、より具体的には１から約８個の炭素原子を持ち、かつヘテロ原子を含んでいてもよい、直鎖、分岐、環状の炭化水素ラジカルもしくはアラルキルラジカルから選択される二価のラジカルであり、
Ｒ６９は、水素または２から約２０個の炭素原子もしくはアシル基を持つ一価のアルキルラジカルであり、
下付文字ｎは、０もしくは正の整数であり、０から約６０の範囲の値を持ち、
下付文字ｏは、正の整数であり、１から約６０の範囲の値を持ち、
下付文字ｐ、ｑおよびｒは０もしくは正の数であり、０から約１００の範囲の値から独立して選択され、ただしｐ＋ｑ＋ｒ≧１であるという限定に従い、ｓは０もしくは正の整数であり、かつ０から約２の値を持つ。
【００５９】
そのような例において、縮合反応は典型的には、ジブチルスズジラウラート、スズオクタノアートおよび他のアルキルスズ化合物のような有機スズ系触媒のような酸−塩基触媒の存在下で、実施でき、チタン、鉄、亜鉛、アルミニウムのような他の金属の酸−塩基塩もまた想到し得る。
【００６０】
組成物の最終的な物理的な性質は、本発明の本質的な部分ではなく、組成物の所望の最終用途を含むさまざまな要素による。しかしながら、好ましくは組成物は、その最終形態において固形分もしくは半固形物であるえる薄膜形成組成物である。
【００６１】
用途
上述のように、さまざまな形態の本発明は、ヘルスケア（コンタクトレンズ、眼用インプラント、ヒドロゲル、ドラッグデリバリー装置、バイオインサート、創傷被覆パッチ、創傷治癒パッチ、イオン浸透装置、組織工学の足場、抗菌装置、人工装具として）、パーソナルケア（クリーム、軟膏、ローション、シャンプー、コンディショナー）、建築および自動車産業において（接着剤、シーラント、ガスケットトップコートとして）、船舶用途（船体コーティング、水中および港湾施設のためのペイント）、アパレルおよびスポーツグッズにおいて、繊維製品処理用、オイルおよびガスにおいて、選択透過性膜として、燃料電池として、電気および電子用途において、ならびにシリコーンと他の工業的ポリマーの性質の組み合わせとが望まれる任意の他の領域を含むさまざまな用途において利用できる。
【００６２】
ヘルスケアにおける特に関連する例は、創傷治癒のためのヒドロゲル型の被覆としての本発明の用途を含む。被覆は、傷から多く滲出する大部分の量の水を吸収して残し、創傷床の浸漬を起こす可能性のある傷部分における過剰な湿気を避ける。さらに、ヒドロゲル被覆は、水和物形態で適用されると、乾燥した壊死性創傷床に対して水を供給できる。
【００６３】
ヒドロゲルは、典型的にはその超吸収性能によってアクリル酸もしくはメタクリル酸の有機誘導体より作成される。そのような、ヒドロゲルは酸素透過性を欠き、偶然の乾燥の際に創傷床より除去するのが困難である。このような場合、乾燥したヒドロゲルは、創傷床に接着し、被覆除去の際に外傷を生じる。
【００６４】
本発明のポリマー複合体組成物を含むシリコーンイオノマーは、そのヒドロゲルの実施態様において、乾燥して創傷床に接着せず、これによって創傷被覆の外傷を残さない除去もしくは再配置を促進する。さらに、シリコンの組み込みは、創傷床に対する向上した酸素透過性をもたらし得る。
【００６５】
ヘルスケアにおける本発明のさらに他の用途は、薬剤の経皮送達のための感圧接着剤の形態である。
【００６６】
ポリマーマトリックスに薬剤を溶解もしくは分散させたシリコーン系感圧接着剤は経皮送達のためのデバイスとして一般に使用される。しかしながら、それらの疎水性および不活性によって多くの親水性薬剤は、シリコーンと相互作用できず、結果として、パッチの中で結晶化する。本発明において使用されるイオン性性質によって、そのような薬剤はシリコーンとよりよく相互作用でき、修正された望ましい放出プロファイルをもたらす。
【００６７】
さらに、シリコーンイオノマーの水吸収能は、より多くの薬剤が体液に到達可能になることを予測させ、最終使用者へのよりよい経済的な価値と、規制の観点から安全な使い捨てとにつながる。
【００６８】
上述の例に加えて、シリコーンイオノマーを含むポリマー複合体組成物を、最終用途に応じて治療的価値のあるさまざまな他の薬剤の係留および送達のために利用できる。
【００６９】
組成物に含めることのできる医薬的な活性成分の例は、生物活性分、抗ニキビ剤、抗老化剤、虫歯予防剤、抗真菌剤、抗菌剤、抗酸化剤、抗がん剤、抗ウイルス剤、抗炎症剤、抗凝固剤、止血剤、剥離剤、ホルモン、酵素、医薬化合物、殺生物剤、外用鎮痛剤、オーラルケア剤、オーラルケア薬剤、酸化剤、還元剤、皮膚保護剤、エッセンシャルオイル、防虫剤、ＵＶ吸収剤、ソーラーフィルター、日焼け防止剤、顔料、水和剤、ビタミンおよびそれらの組み合わせを含むがそれらに限定されない。
【００７０】
本組成物を見出し得るヘルスケアにおける用途のいくつかの非限定的例は、創傷被覆材、瘢痕削減被覆材、ドラッグデリバリー装置、医療用チューブ、臨床用表面、ペースメーカーリード、感圧接着剤、創傷治癒パッチ、創傷管理装置、医療用接着剤、カテーテル、シャント、バルブ、ステント、経皮イオン浸透パッチ、組織工学のための足場、抗菌デバイス、眼科機器、バイオインサート、プラグ、外科装置、医療装置、医療用保存装置、育児製品、補助呼吸装置、人工装具、再建デバイスおよび生体インプラントを含む。
【００７１】
ポリマー組成物のパーソナルケア用途の例は、脱臭剤、制汗剤、制汗／脱臭剤、スティックおよびロールオン製品、スキンローション、保湿剤、トナー、クレンジング製品、スタイリングジェル、ヘアダイ、ヘアカラー製品、縮毛矯正剤、マニキュア液、マニキュア除去剤、日焼け止め、抗老化製品、口紅、ファンデーション、おしろい、アイライナー、アイシャドウ、ほお紅、メーキャップ、マスカラ、保湿用剤、ファンデーション、ボディー用剤、ハンド用剤、スキンケア剤、フェース用剤、ネック用剤、香り用剤、光散乱（ソフトフォーカス）剤、夜用スキンケア剤、昼用スキンケア剤、日焼け用剤、ハンド液、パーソナルケアのための不織用途、ベビーローション顔用クレンジング製品、ヘアキューティクルコート、パーソナルケアリンスオフ製品、ゲル、泡風呂、スクラブ洗顔料、制御放出型パーソナルケア製品、ヘアコンディショニングミスト、スキンケア保湿ミスト、皮膚拭取り剤、毛穴拭取り剤、毛穴洗浄剤、傷減少剤、皮膚剥脱剤、皮膚落屑促進剤、スキンタオル、衣服、脱毛剤、パーソナルケア潤滑剤、ネイルカラーリング用剤、皮膚に適用するための医薬組成物の局所投与用のドラッグデリバリーシステム、ならびにそれらの組み合わせの一つもしくはそれ以上を含む。
【実施例】
【００７２】
実施例１
実施例１ａ：スルホン酸官能化テトラメチルシクロテトラシロキサン
三口フラスコに、７０．０８グラム（６０．０ｍｍｏｌ）のアルファ−メチルスチレンと１０．０×１０−４グラムの白金触媒が充填された。生じる混合物の温度は１１５℃にされ、そして３０．０グラム（１２０．５ｍｍｏｌ）の１，３，５，７−テトラメチルシクロテトラシロキサンが滴下され、攪拌が続けられた。反応混合物の進捗は、１Ｈ  ＮＭＲにより観察された。１２時間の反応の後、シリコーンヒドリドの完全な転換が、ＮＭＲによって示された。そして反応混合物は、未反応のアルファ−メチルスチレンを除去するために１５０℃で２時間真空蒸発され、８０．５グラムのアラルキレン置換シクロテトラシロキサンをもたらした（収量：（９５％））。
【００７３】
１４．２４グラム（２０．０ｍｍｏｌ）の上述のアラルキレン置換シクロテトラシロキサンに対し、４．０ｍｌジクロロメタン中に溶解した１８．６４グラム（１６０．０ｍｍｏｌ）のクロロスルホン酸が３０分間かけて滴下され、この間、混合物は室温で攪拌された。生じる混合物はさらなる３０分間攪拌された。反応の完了は１Ｈ  ＮＭＲにより示され、芳香族環の完全なスルホン化は、パラ置換芳香族プロトンのピークの消失によって示された。反応混合物の低圧力での真空蒸発によって、茶色の粘性のゴム状物質として２０．６グラムのスルホン酸官能化シクロテトラシロキサンが得られた。１Ｈ  ＮＭＲと２９Ｓｉ  ＮＭＲは生成物の生成を確認した。
【００７４】
実施例１ｂ：末端ビニル基を持つスルホナート官能性ポリオルガノシロキサン
５．７グラム（８．０ｍｍｏｌ）の実施例１ａで得られたスルホン酸官能性シクロテトラシロキサンに対し、４７４．７グラム（１６００．０ｍｍｏｌ）のオクタメチルテトラシクロシロキサンと１．４８グラム（８．０ｍｍｏｌ）の１，１，３，３−テトラメチル−１，３−ジビニルジシロキサンが添加され、室温で攪拌が続けられた。８７重量パーセントまでの直鎖シロキサンの平衡に達したのち、反応混合物は、７０℃で１０．０グラム（１２８．０ｍｍｏｌ）の加湿された重炭酸ナトリウムによって中和された。低圧力での反応混合物の真空蒸発により、粘性のゴム状物質として４１１．０グラムの生成物が得られた。生成物のＮＭＲ分析は、ポリマーがビニル末端スルホン化ポリジメチルシロキサンであることを示した。
【００７５】
実施例１ｃ：末端メチル基を持つスルホナート官能性ポリオルガノシロキサン
実施例１ａで得られたスルホン化シクロテトラシロキサンに対し、１１２．７グラム（３８０．０ｍｍｏｌ）のオクタメチルテトラシクロシロキサン（Ｄ４）と０．３２４グラム（２．０ｍｍｏｌ）のヘキサメチルジシロキサン（ＭＭ）が添加され、室温で攪拌が続けられた。６時間の反応の後、８２パーセントまでの平衡が２９Ｓｉ  ＮＭＲによって示された。このとき、ヘキサン（２００ｍｌ）と１６１グラムの重炭酸ナトリウムが混合物に添加され、３時間の攪拌が続けられた。反応混合物のｐＨ試験紙による分析は、スルホン酸の完全な中和を示し、反応混合物はろ過され、ろ過物が３０ｍｍＨｇ／７０℃で真空蒸発され、スルホン化ポリシロキサンが白いゴム状の固形分として得られた（８５．０グラム）。ＮＭＲによる分析が生成物の生成を確認した。
【００７６】
実施例１ｄ：末端メチル基を持つスルホナート官能性ポリオルガノシロキサン
実施例１ａで得られたスルホン化シクロテトラシロキサンに対し、１１２．７グラム（３８０．０ｍｍｏｌ）のオクタメチルテトラシクロシロキサン（Ｄ４）と０．１６２グラム（１．０ｍｍｏｌ）のヘキサメチルジシロキサン（ＭＭ）が添加され、室温で攪拌が続けられた。６時間の反応の後、８２パーセントまでの平衡が２９Ｓｉ  ＮＭＲによって示された。このとき、ヘキサン（２００ｍｌ）と１６１グラムの重炭酸ナトリウムが混合物に添加され、３時間の攪拌が続けられた。反応混合物のｐＨ試験紙による分析は、スルホン酸の完全な中和を示し、反応混合物はろ過され、ろ過物が３０ｍｍＨｇ／７０℃で真空蒸発され、スルホン化ポリシロキサンが白いワックス状の固形分として得られた（８０．０グラム）。ＮＭＲによる分析が生成物の生成を確認した。
【００７７】
実施例１ｅ：末端ビニル基を持つスルホナート官能性ポリオルガノシロキサン
実施例１ａで得られたスルホン酸官能性シクロテトラシロキサン５．７グラム（８．０ｍｍｏｌ）に対し、４７４．７グラム（１６００．０ｍｍｏｌ）のオクタメチルテトラシクロシロキサンと１８．７５グラム（０．６２ｍｍｏｌ）のヒドロキシル末端化ポリジメチルシロキサン（Ｍｏｍｅｎｔｉｖｅ  Ｇｒａｄｅ）が添加され、室温で攪拌が続けられた。８７重量パーセントまでの直鎖シロキサンの平衡に達したのち、反応混合物は、７０℃で１０．０グラム（１２８．０ｍｍｏｌ）の加湿された重炭酸ナトリウムによって中和された。低圧力での反応混合物の真空蒸発により、粘性のゴム状物質として４１１．０グラムの生成物が得られた。ＮＭＲによる分析が生成物の生成を確認した。
【００７８】
実施例２
実施例２ａ：スルホン化ジシロキサンの合成
３口５００ｍｌフラスコに、１８．１６グラム（１５４．０ｍｍｏｌ）のアルファ−メチルスチレンと２７．２×１０−５グラムの白金触媒が充填された。生じた混合物の温度は１１５℃にまで上げられ、そして９．４０グラム（７０．０ｍｍｏｌ）の１，１，３，３−テトラメチルジシロキサンが滴下され、ヒドロシリル化反応が完了するまで攪拌が続けられた。ヒドロシリル化の完了は、ＮＭＲにおけるシリコーンヒドリド基のピークの消失によって示された。生じる混合物は、非反応のアルファ−メチルスチレンの除去のために１５０℃のオイルバス中に２時間配置されて真空蒸発され、２３．２グラムのアラルキレン置換ジシロキサンがもたらされた。
【００７９】
このアラルキレン置換ジシロキサン（２３．２グラム、６２．４ｍｍｏｌ）に対し、２９．６グラム（２５２．８ｍｍｏｌ）のクロロスルホン酸が３０分間にわたって滴下され、この間、混合物は室温で攪拌された。生じる混合物は、さらに３０分間攪拌され続けた。反応の完了は１Ｈ  ＮＭＲによって測定され、芳香族環のすべてのスルホン化がパラ置換芳香族プロトンのピークの消失によって示された。低圧における反応混合物の真空蒸発は、３３．０グラムの茶色の粘性のオイルとしてのスルホン化ジシロキサンをもたらした。
【００８０】
実施例２ｂ：スルホン化末端化シリコーンイオノマーの合成
上で得られたスルホン酸官能性ジシロキサン８．３８グラム（１５．８ｍｍｏｌ）に対し、４６８．６３グラム（１５８０．０ｍｍｏｌ）のオクタメチルテトラシクロシロキサンが添加され、室温での攪拌が続けられた。８７重量％までの直鎖シロキサンの平衡に到達したのち、反応混合物は７０℃において１０．６グラム（１２６．０ｍｍｏｌ）の加湿された重炭酸ナトリウムによって中和された。低圧における反応混合物の真空蒸発は、５４１．４グラムの粘性のゴム状物質としての生成物をもたらした。生成物のＮＭＲ分析は、ポリマーが末端スルホン酸官能性ポリジメチルシロキサンの塩であることを示した。ポリマーは、２０℃においてＨＡＡＫＥ  Ｒｈｅｏｍｅｔｅｒで測定されると、１０ｒａｄ／ｓのせん断速度で２６．５Ｐａｓの粘度を持っていた。
【００８１】
実施例２ｃ：ペンダントＰＥＧ基を持つスルホン化シリコーンイオノマーの合成
３口５００ｍｌフラスコに、２３４．０グラム（５２０．０ｍｍｏｌ）のアリルポリエチレングリコールと２０．０×１０−４グラムの白金触媒が充填された。生じた混合物の温度は１００℃にまで上げられ、そして２４．０グラム（１００．０ｍｍｏｌ）の１，３，５，７−テトラメチルシクロテトラシロキサンが滴下され、攪拌が続けられた。反応混合物の進捗は、ＮＭＲにより観察された。１２時間の反応の後、シリコーンヒドリドの完全な転換が、ＮＭＲによって示された。１２８．９グラム（６３．２ｍｍｏｌ）の上述のＰＥＧ官能化テトラシクロシロキサンに対し、３７．４グラム（１２６．４ｍｍｏｌ）のオクタメチルテトラシクロシロキサンと４０．０グラム（６３．２ｍｍｏｌ）のスルホン化ジシロキサン（実施例２ａからのもの）が添加された。反応混合物はオイルバスに配置され、室温で続けて攪拌された。８７重量％までの直鎖シロキサンの平衡に到達したのち、反応混合物は７０℃において４２．４７グラム（５０５．０ｍｍｏｌ）の加湿された重炭酸ナトリウムによって中和された。低圧における反応混合物の真空蒸発は、粘性の液体として生成物をもたらした。
【００８２】
実施例３
カルシウムカルボキシラート官能性ポリオルガノシロキサンの合成
５００ｍｌの３口丸底フラスコに、６５０ｍｌの水と１８４グラム（３．２７Ｍ）の水酸化カリウムが充填された。１６４．２グラム（１Ｍ）のオイゲノールが添加され、溶液は９０℃まで加熱され、溶液が透明になるまで攪拌された。１５４．３４グラム（１．６Ｍ）のクロロ酢酸が３２０ｍｌの水に溶解され、４時間で９０〜９５℃の上述の溶液に添加された。溶液は２時間までのあいだ９０〜９５℃でさらに攪拌され、５０℃まで冷却され、希釈されたＨＣｌによって酸性化され、沈殿物をろ過し、カルボン酸官能化オイゲノールが得られた。２リットルの丸底フラスコの１０００ｍｌのトルエンに、１７７．７６グラム（０．８Ｍ）の上述の生成物、１３６グラム（０．８Ｍ）のイオドプロパンおよび１４８グラム（０．８Ｍ）のトリブチルアミンが充填された。溶液は９０℃で加熱され、６時間攪拌され、室温に冷却され、そして沈殿物がろ過された。ろ過物からは溶媒が除去され、カルボキシル化オイゲノールのプロピルエステルが得られた。５００ｍｌ３口丸底フラスコに、１８５グラム（０．７Ｍ）の上述の化合物、４６．９グラム（０．３５Ｍ）のテトラメチルジシロキサンおよび０．０５グラムのＰｔカールシュタット触媒が充填された。溶液は１２０時間６８〜７２℃で攪拌され、カルボキシラートエステルジシロキサン誘導体が得られた。５００ｍｌ３口丸底フラスコに、６６グラムの上述の化合物と２５０ｍｌのエチルアルコールが充填された。水性の水酸化ナトリウム溶液（５０ｍｌの水中に１２グラムの水酸化ナトリウム）が添加され、溶液が３時間７０℃で攪拌され、カルボン酸官能性テトラメチルジシロキサン誘導体が得られた。５００ｍｌの３口丸底フラスコに２０グラム（０．０３４Ｍ）の上述の化合物、５０４グラム（１．７Ｍ）のオクタメチルシクロテトラシロキサン、および８グラムの酸性イオン交換樹脂が充填された。溶液は４０時間で７０〜７５℃で攪拌され、カルボン酸官能性ポリジメチルシロキサンがもたらされた。５００ｍｌの３口丸底フラスコに１５２．９６グラム（０．０１Ｍ）の上述の化合物と０．５６グラム（０．０１Ｍ）の酸化カルシウムが充填された。溶液は１６時間５０〜５５℃で攪拌され、カルシウムカルボキシラート官能性ポリオルガノシロキサンがもたらされた。
【００８３】
実施例４
シリコーンイオノマーとポリシリカートのポリマー複合体
ビニル末端化、ペンダントスルホン化シリコーンイオノマー（実施例１ｂ）は、１％〜１０％で変化する含量のテトラエチルオルトシリカート（ＴＥＯＳ）と混合された。２つの化合物は、高速ミキサー（２２００ＲＰＭ）で完全に混合され、均一の混合物を形成した。この混合物に対し、触媒のジブチルスズジラウラート（ＤＢＴＤＬ）が０．５％（ｗ／ｗ）で添加され、混合物は再び均一化された。混合の後、混合物は、自動化ドローダウンマシンを用いてポリエチレンシート上に２００ミクロン（マイクロメートル）のフィルムとして流延され、一晩硬化させられた。
【００８４】
硬化したとき、半透明のフィルムが得られ、それらは指で触れて確認される粘性の度合いにおいて異なっていた。粘性の度合いはＴＥＯＳ含量が増加するに伴って減少した。上と同じ組成である対照のビニルＰＤＭＳ（ビニル末端化Ｕ１０ポリマー、Ｍｏｍｅｎｔｉｖｅ  Ｐｅｒｆｏｒｍａｎｃｅ  Ｍａｔｅｒｉａｌｓ）との混合物は、硬化してフィルムを形成せず、フィルムの機械的強度に対するイオン性凝集物の寄与を示した。
【００８５】
実施例５
末端スルホン化ポリジオルガノシロキサンと縮合したテトラエチルオルトシリカートからのポリマー複合体に基づいた感圧接着剤
末端スルホン化シリコーンイオノマー（実施例２ｂ）は、５重量％〜２５重量％の範囲で変化するテトラエチルオルトシリカート（ＴＥＯＳ）含量の、ＴＥＯＳと混合された。好適な溶媒（エチルアセタート、ヘキサンもしくはトルエン）が加工性を高めるために添加された。組成物は、高速ミキサー（２２００ＲＰＭ）で完全に混合され、均一の混合物を形成した。この混合物に対して、触媒であるジブチルスズジラウラート（ＤＢＴＤＬ）が全固形分の０．２〜０．５重量％の範囲の濃度で添加され、混合物は再び均一化された。混合に続いて、混合物は、自動化ドローダウンマシンを用いてポリエチレンシート上の２００ミクロン（マイクロメートル）のフィルムに流延されるか、またはテフロンの型に注がれた。フィルムは一晩硬化され、溶媒は蒸発された。硬化の際、半透明のフィルムが得られ、それらは指で触れて確認される粘性の度合いにおいて異なっていた。粘性の度合いはＴＥＯＳ含量が増加するに伴って減少した。最初にＴＥＯＳを２５％の充填したフィルムは粘性をまったく示さなかった。さらに、上と同じ組成である対照のビニル変性シロキサン（ビニル末端化Ｕ１０ポリマー、Ｍｏｍｅｎｔｉｖｅ  Ｐｅｒｆｏｒｍａｎｃｅ  Ｍａｔｅｒｉａｌｓ）との混合物は、硬化してフィルムを形成せず、フィルムの機械的強度に対するイオン性凝集物の寄与を示した。
【００８６】
実施例６
末端スルホン化ポリジオルガノシロキサンと縮合テトラエチルオルトシリカートとのポリマー複合体に基づいた感圧接着剤からの銀の放出
５重量％から２５重量％の開始時のＴＥＯＳの充填と０．２％のＤＢＴＤＬの充填を用いた末端スルホン化ポリジオルガノシロキサンのナトリウム塩のポリマー複合体が実施例５に記載されるように調製された。ＨＮＯ３−酸化脱イオン水を用いて調製された１．１重量％の硝酸銀溶液とフィルムが接触させられた。フィルムは硝酸銀で４８時間浸され、大量の脱イオン水で洗浄され、２４時間５０℃で乾燥された。フィルムは０．１ＭのＮａＮＯ３溶液に浸され、予定の時間間隔で分割サンプルが取り出された。分割サンプルの銀イオン含量がＩＣＰ（誘導結合プラズマ）分光法によって分析された。時間の関数としての銀イオンの放出の累積的な放出量は、図１に示される。
【００８７】
実施例７
末端スルホン化ポリジオルガノシロキサンと縮合テトラエチルオルトシリカートとを含む感圧接着剤からのクロルヘキシジンの放出
全固形物の５重量％から２５重量％の開始時のＴＥＯＳの充填と０．５重量％のＤＢＴＤＬの充填を用いた末端スルホン化ポリジオルガノシロキサンのナトリウム塩のポリマー複合体が実施例５に記載されるように調製された。２０％クロルヘキシジンジグルコナート溶液とフィルムが接触させられ、この間にポリジオルガノシロキサンからのナトリウムイオンがカチオン性クロルヘキシジン（ＣＨＸ）と置き換わった。対照のフィルムは、ＣＨＸと結合し得るようなアニオン性基をまったく含まない。フィルムは４８時間浸され、大量の脱イオン水で洗浄され、２４時間５０℃で乾燥された。フィルムは５０ｍＭの酢酸ナトリウム緩衝液（ｐＨ５．５）に浸され、これによってＣＨＸはＮａ＋イオンと再交換され、媒体中に放出された。ＣＨＸ含量は、液体クロマトグラフィーで分析された。時間の関数としてのＣＨＸの放出の累積的な放出量は示した通りである。図２に示されるように、非イオン性ＰＤＭＳフィルムはＣＨＸをまったく結合しないし、まったく放出しない。
【００８８】
実施例８
ペンダントスルホン化ポリジオルガノシロキサンと縮合テトラエチルオルトシリカートとからの感圧接着剤のレオロジー特性評価
ポリマー複合体感圧接着剤（ＰＳＡ）は、５重量％から２５重量％のＴＥＯＳ含量と０．５重量％の触媒充填によって、実施例４に記載されるように調製された。接着剤シート（１〜１．５ｍｍ厚）の粘弾性は、ジオメトリー試験に最適化された円錐平板装着（１°角度）と０．０５２ｍｍのギャップ幅によりＨａａｋｅ−Ｒｈｅｏｓｔｒｅｓｓ振動レオメーターを用いて試験された。それぞれの接着剤サンプルは、固定した周波数（１Ｈｚ）での１００〜１０，０００Ｐａの範囲で増加する振動応力へと供され、線形粘弾性領域（ＬＶＲ）が求められた。最終的に、サンプルはＬＶＲ内の好適な振動応力へと供されるが、周波数は０．０１から１００Ｈｚの間で変化した。それぞれの場合、貯蔵弾性率（Ｇ’）および損失弾性率（Ｇ’’）は、適用された応力もしくは周波数の関数として測定された。これらの測定に基づいて、感圧接着剤が、粘弾性の修正Ｃｈｕ基準を満たすかどうか、すなわち、Ｇ’（０．１Ｈｚ）が０．５×１０４から５×１０４Ｐａにあり、かつＧ’（１００Ｈｚ）／Ｇ’（０．１Ｈｚ）の比率が５と３００の間にあるということを満たすかどうかを調べられた。（ＨｏおよびＤｏｄｏｕのＩｎｔ．  Ｊ  Ｐｈａｒｍａｃｅｕｔｉｃｓ  ３３３（２００７）ｐｐ２４〜３３を参照。
【００８９】
粘弾性測定（掃引周波数）の結果は、図３に示される。これらのグラフから、２５重量％のＴＥＯＳの接着剤の形成は、Ｃｈｕ基準を満たさず、一方で１０重量％のＴＥＯＳの形成は活性剤の経皮送達に利用可能なＰＳＡの粘弾性の要件をかろうじて満たすということが見てとれる。
【００９０】
実施例９
イブプロフェンを充填したポリマー複合体に基づくＰＳＡ
モデル薬剤であるイブプロフェンの持続した放出は、５％のＴＥＯＳ含量と０．５重量％の触媒充填によって、実施例４に記載されるように調製された感圧接着剤（ＰＳＡ）によって調べられた。薬剤イブプロフェンは、イオン性ポリジオルガノシロキサン、架橋剤および触媒を混合するのに用いられた溶媒（トルエン）に溶解して組み入れられた。総固形分量に基づいて１重量％の薬剤の充填が目標とされた。混合され、薬剤含有混合物は、Ｔｅｆｌｏｎ（登録商標）型へと注がれ、一晩硬化された。５％ＴＥＯＳと架橋されたシラノール−ＰＤＭＳフィルムもまた、１％イブプロフェンを充填され、対照として使用された。生じるフィルムはカットしてサンプルとされ、秤量され、２５％ＩＰＡ／７５％脱イオン水の混合液に浸され、薬剤放出速度が測定された。分割サンプルがあらかじめ決められた時間間隔で取り出され、イブプロフェン含量がＨＰＬＣを用いて分析された。シリコーンイオノマー含有組成物からのイブプロフェンの放出の絶対量とＰＤＭＳ含有フィルムからのそれとの間には、顕著な違いが観察された（図４）。
【００９１】
シリコーンイオノマー組成物からのイブプロフェンの放出速度の違いは薬剤とシリコーンイオノマーもしくは対照のＰＤＭＳとの間の相互作用の違いのためであり得る。
【００９２】
相互作用をさらに調査するために、薬剤含有サンプルがＴＡ  Ｉｎｓｔｒｕｍｅｎｔｓ  Ｄｉｆｆｅｒｅｎｔｉａｌ  Ｓｃａｎｎｉｎｇ  Ｃａｌｏｒｉｍｅｔｅｒを用いるＤＳＣによって分析された。イブプロフェンを含むシリコーンイオノマーとＰＤＭＳとに基づいたサンプル、ならびに純な薬剤が、室温から２００℃まで５℃／分で加熱された。薬剤の融点Ｔｍが７７℃であると確認された。薬剤含有シリコーンイオノマーに基づいたＰＳＡにおいては、融解転移が試験された範囲において見られなかった。一方で、ＰＤＭＳに基づいたフィルムは、融解ピークが７４℃で観測された。これは、シリコーンイオノマーの環境では薬剤は固形ポリマー中に溶解しているか、アモルファス形状にあるかのいずれかであるが、ＰＤＭＳ環境では薬剤が結晶化しているか沈殿しているということを示す（図５）。この相違する相互作用という証拠が、これらのシステムにおける、イブプロフェンの放出における違いを説明できる。
【００９３】
実施例１０
スルホン化シリコーンイオノマーとブチルアクリラートとのポリマー複合体
末端スルホン化、非官能化シリコーンイオノマー（実施例２ｂ）（スルホン化含量０．０６ｍｍｏｌ／グラム）が１０％充填のブチルアクリラートモノマーと混合された。この混合物に対し、二官能性アクリラート架橋剤（例えばエチレングリコール字メチルアクリラート）とＵＶ感受性開始剤（Ｉｒｇａｃｕｒｅ）が添加された。混合物はシール下ＰＥＴ型へと注がれ、ＵＶ光（１０５ｍＷ／ｃｍ２）下で２分間硬化された。混合物は柔らかい半透明のフィルムに硬化した。
【００９４】
実施例１１
ペンダントスルホン化シリコーンイオノマーと２−アクリルアミド−２メチルプロパンスルホン酸とのポリマー複合体
７０％水−３０％イソプロパノール混合液中のペンダントスルホン化シリコーンイオノマー（実施例１ｃ）の２５％ストック溶液が一晩の攪拌によって調製された。５０％（ｗ／ｖ）の２−アクリルアミド−２メチルプロパンスルホン酸（ＡＭＰＳ）が同じ溶媒で調製され、等モル量の固形ＮａＯＨ粉の添加により中和された。０．５％から１％（ｗ／ｗＡＭＰＳ）の範囲の濃度の架橋剤Ｎ，Ｎメチレンビスアクリルアミド（ＭＢＡ）がＡＭＰＳストック溶液に溶解された。この混合物に対し、シリコーンイオノマーストック溶液が滴下され、全溶液中のシリコーンイオノマーの最終含量が、０％、２％、５％、１０％、２０％もしくは５０％（ｗ／ｗ全固形分）になるようにさっれた。
【００９５】
シリコーンイオノマーを添加すると、混合物は濁った。このステップに続いて、熱開始剤、過硫酸アンモニウムがこの混合物に添加（１％ｗ／ｗＡＭＰＳ）されて完全に溶解された。触媒量のＮ，Ｎ−テトラメチルエチレンジアミンが混合物に添加され、硬化が促進され、液体混合物はポリスチレンの型に注がれた。混合物は溶媒の蒸発を防ぐために蓋で覆われ、室温で硬化させられて透明から半透明のフィルムを形成した。このフィルムは型から取り出され、秤量され、脱イオン水で一晩洗浄されて未反応の成分を除去された。
【００９６】
実施例１２
ペンダントスルホン化シリコーンイオノマーとＮ−イソプロピルアクリルアミドとのポリマー複合体
シリコーンイオノマー（実施例１ｄ）は、ポリ（Ｎ−イソプロピルアクリルアミド）（ＮＩＰＡＡｍ）に組み入れられた。この場合、シリコーンイオノマーは５０／５０水ＩＰＡ混合液中に５０％ｗ／ｖ濃度に溶解させられた。Ｎ−イソプロピルアクリルアミド（ＮＩＰＡＡｍ）モノマーもまた、５０／５０水／ＩＰＡ混合液中に溶解されて１５０％ｗ／ｖストック溶液とされた。架橋剤Ｎ．Ｎメチレンビスアクリルアミド（ＭＢＡ）と開始剤過硫酸アンモニウムは、１％（ｗ／ｗＮＩＰＡＡｍ）の濃度で用いられ、モノマー溶液中に溶解された。イオン変性シリコーンは、上述の混合液中に添加され、全含量が、全固形分含量の０％から１５％になるようにされた。最終的に、触媒量の促進剤Ｎ，Ｎテトラメチレンエチレンジアミン（ＴＥＭＥＤ）が使用され、全混合物がポリスチレンの型に注がれた。混合液は一晩硬化され、半透明のフィルムが形成され（５％シリコーンイオノマーが充填されたものは除く）、これらはポリスチレンの型から容易に引きはがされた。
【００９７】
硬化したフィルムは一晩脱イオン水で浸され、未反応の成分を抽出した。そして、フィルムによって吸収された水の量が測定された。フィルムはティッシュペパー上に置かれ、水含量を推定するために秤量された。水吸収パーセントは、％吸収＝１００×（水終了−水開始）／水開始によって計算され、式中水終了および水開始は水浸漬後と水浸漬前の重さを示す。これらの条件において０％のシリコーンイオノマーフィルムは２９２％ｗ／ｗの水を吸収一方で、１５％シリコーンイオノマーフィルムは２３２％の水を吸収した。
【００９８】
実施例１３
シリコーンイオノマーとポリシリカートの弾性ポリマー複合体
実施例２ｂの末端スルホン化シリコーンイオノマーは、０．１％から０．３％ｗ／ｗ充填の範囲のエチルポリシリカート架橋剤と混合され、そして０．０５％ｗ／ｗのＤＢＴＤＬ触媒と混合された。混合物はポリエチレンのシート上に流延された。混合物は４時間で硬化して透明な弾性シートとなった。
【００９９】
実施例１４
シリコーンイオノマーと液体シリコーンゴムとのポリマー複合体
実施例２ｂの末端スルホン化シリコーンイオノマーは、市販の液体シリコーンゴムの配合物ＬＳＲ２０５０（Ｍｏｍｅｎｔｉｖｅ  Ｐｅｒｆｏｒｍａｎｃｅ  Ｍａｔｅｒｉａｌｓ）の成分ＡおよびＢと混合され、シリコーンイオノマーが５％と１０％（組成物の全重量に基づいて）充填となるようにされた。シリコーンイオノマーが添加された組成物は、均一になるよう混合され、圧縮成型されてシリコーンゴムシートを得た。シートは、室温であらかじめ秤量した断片を脱イオン水に浸し、そして２４時間後に乾燥したシートを秤量することによって、水吸収について試験された。水吸収（％）は上述のように計算された。測定は三重で行われた。２４時間で、１０％充填のＬＳＲは２．５％の水を吸収し、一方で５%充填のＬＳＲは１．８％の水を吸収した。これらの二つの値の間の差異は、統計的に有意である（２パラメータのｔ検定、ｐ＜０．０５）。予想通り、対照のＬＳＲ（０％シリコーンイオノマー）は、この期間で水をまったく吸収しなかった。
【０１００】
実施例１５
カルボキシラート官能性シリコーンイオノマーとジメチルアミノエチルメタクリラートのポリマー複合体
カルボン酸官能性シリコーンイオノマーは実施例３に記載されるように合成された。このシリコーンイオノマーの相溶性は、さまざまなアクリラートモノマーおよびメタクリラートモノマーによって調べられた。ジメチルアミノエチルメタクリラート（ＤＭＡＥＭＡ）と適合性があることが見出され、ここではＤＭＡＥＭＡとシリコーンイオノマーは全部の割合において混和性であった。シリコンイオノマーは、さまざまな割合でモノマーと混合され、ＵＶ開始剤（２メチルプロピオフェノン）と架橋剤（ＰＥＧ４００ジアクリラート）とが適当な量の割合で添加された。
【表１】
2015512956.tif 000015
【０１０１】
組成物はＵＶ照射によって硬化され、半透明のフィルムがもたらされた。フィルムは、室温で脱イオン水に浸して水吸収について試験された。シリコーンイオノマーを充填したフィルムは、２時間の間に５０％までの水吸収を示した。
【０１０２】
実施例１６
ＰＥＧ官能性スルホン化シリコーンのポリマー複合体ヒドロゲル
ＰＥＧ官能性スルホン化シリコーンのポリマー複合体ヒドロゲルは、さまざまな割合の、水溶性シリコーンイオノマーであるペンダント鎖を持つ末端スルホン化シリコンイオノマー（実施例２ｃ）によって調製された。ヒドロゲルは以下の成分を含む。
【表２】
2015512956.tif 000016
【０１０３】
以下の組成物が、ＡＭＰＳ−Ｎａ中のスルホナート基とシリコーンイオノマー中のスルホナート基とが等しい比率で存在するように調製され、ＵＶ照射（１０５ｍＷ／ｃｍ２）によって硬化してシートになり、それらの水吸収は室温で脱イオン水に浸すことによって測定され、重量の増加について測定された。以下の表３において、水吸収は、シリコーンイオノマー含量の増加に伴い減少することが見られる。
【表３】
2015512956.tif 000017
【０１０４】
実施例１７
ポリマー複合体シーラント組成物
末端ヒドロキシル基を持つシリコーンイオノマー（実施例１ｅ）を含むシーラント組成物が以下の成分を混合して調製された。
【表４】
2015512956.tif 000018
【０１０５】
触媒を添加し、不粘着時間（ＴＦＴ）もしくは組成物が表面硬化するための時間が測定された。混合物は一晩、最後まで硬化され、その引張強度がＩｎｓｔｒｏｎ  Ｔｅｎｓｉｌｅ  Ｔｅｓｔｅｒを用いて測定された。測定は三重で実施された。上述の組成物において、平均ＴＦＴ時間として７分と２８秒が得られ、１．３８ＭＰａの引張強度が得られた。
【０１０６】
以上の記載は多くの具体例を含むが、これらの具体例は、本発明の範囲を限定することを意図するものではなく、その好ましい実施態様の例示に過ぎない。当業者なら、本明細書に添付する請求項によって定義される本発明の範囲および精神に包含される多くの他の可能な変更を想到し得るであろう。